(57)【特許請求の範囲】
【請求項１】
ソース領域と、ドレイン領域と、前記ソース領域とドレイン領域の間に配置されたチャネル形成領域と、を有する半導体膜と、
前記半導体膜のチャネル形成領域に接して形成されたボロン元素を含む窒化珪素膜からなるゲート絶縁膜と、
前記ゲート絶縁膜に接して形成されたゲート電極と、を有することを特徴とする半導体装置。
【請求項２】
ソース領域と、ドレイン領域と、前記ソース領域とドレイン領域の間に配置されたチャネル形成領域と、を有する半導体膜と、
前記半導体膜のチャネル形成領域に接して形成された第１のゲート絶縁膜と、
前記第１のゲート絶縁膜に接して形成されたボロン元素を含む窒化珪素膜からなる第２のゲート絶縁膜と、
前記第２のゲート絶縁膜に接して形成されたゲート電極と、を有することを特徴とする半導体装置。
【請求項３】
請求項２において、
前記第１のゲート絶縁膜は積層構造を有することを特徴とする半導体装置。
【請求項４】
ソース領域と、ドレイン領域と、前記ソース領域とドレイン領域の間に配置されたチャネル形成領域と、を有する半導体膜を有する半導体装置であって、
絶縁表面を有する基板上に形成されたゲート電極と、
前記ゲート電極上に形成されたボロン元素を含む窒化珪素膜からなるゲート絶縁膜と、
前記ゲート絶縁膜上に形成された前記チャネル形成領域と、を有することを特徴とする半導体装置。
【請求項５】
ソース領域と、ドレイン領域と、前記ソース領域とドレイン領域の間に配置されたチャネル形成領域と、を有する半導体膜を有する半導体装置であって、
絶縁表面を有する基板上に形成されたゲート電極と、
前記ゲート電極上に形成されたボロン元素を含む窒化珪素膜からなる第１のゲート絶縁膜と、
前記第１のゲート絶縁膜上に形成された第２のゲート絶縁膜と、
前記第２のゲート絶縁膜上に形成された前記チャネル形成領域と、を有することを特徴とする半導体装置。
【請求項６】
ソース領域と、ドレイン領域と、前記ソース領域とドレイン領域の間に配置されたチャネル形成領域と、を有する半導体膜を有する半導体装置であって、
絶縁表面を有する基板上に形成されたゲート電極と、
前記ゲート電極上に形成されたボロン元素を含む窒化珪素膜からなる第１のゲート絶縁膜と、
前記第１のゲート絶縁膜上に形成された第２のゲート絶縁膜と、
前記第２のゲート絶縁膜上に形成された前記チャネル形成領域と、
前記チャネル形成領域上に形成されたボロン元素を含む窒化珪素膜からなる保護膜と、
を有することを特徴とする半導体装置。
【請求項７】
請求項５又は請求項６において、
前記第２のゲート絶縁膜は積層構造を有することを特徴とする半導体装置。
【請求項８】
請求項１乃至請求項７のいずれか一項において、
前記ボロン元素を含む窒化珪素膜中の前記ボロン元素の組成比率は０．１〜５０ａｔｏｍｓ％であることを特徴とする半導体装置。
【請求項９】
請求項１乃至請求項７のいずれか一項において、
前記ボロン元素を含む窒化珪素膜中の前記ボロン元素の組成比率は０．１〜１０ａｔｏｍｓ％であることを特徴とする半導体装置。
【請求項１０】
絶縁表面を有する基板上にゲート電極を形成し、
前記ゲート電極上にボロン元素を含む窒化珪素膜からなるゲート絶縁膜を形成し、
前記ゲート絶縁膜上に半導体膜を形成することを特徴とする半導体装置の作製方
法。
【請求項１１】
絶縁表面を有する基板上にゲート電極を形成し、
前記ゲート電極上にボロン元素を含む窒化珪素膜からなる第１のゲート絶縁膜を形成し、
前記第１のゲート絶縁膜上に第２のゲート絶縁膜を形成し、
前記第２のゲート絶縁膜上に半導体膜を形成することを特徴とする半導体装置の作製方法。
【請求項１２】
請求項１１において、
前記第２のゲート絶縁膜は積層構造を有することを特徴とする半導体装置の作製方法。
【請求項１３】
絶縁表面を有する基板上に半導体膜を形成し、
前記半導体膜上にボロン元素を含む窒化珪素膜からなるゲート絶縁膜を形成し、
前記ゲート絶縁膜上にゲート電極を形成することを特徴とする半導体装置の作製方
法。
【請求項１４】
絶縁表面を有する基板上に半導体膜を形成し、
前記半導体膜上に第１のゲート絶縁膜を形成し、
前記第１のゲート絶縁膜上にボロン元素を含む窒化珪素膜からなる第２のゲート絶縁膜を形成し、
前記第２のゲート絶縁膜上にゲート電極を形成することを特徴とする半導体装置の作製方法。
【請求項１５】
請求項１４において、
前記第１のゲート絶縁膜は積層構造を有することを特徴とする半導体装置の作製方法。
【請求項１６】
請求項１０乃至請求項１５のいずれか一項において、
前記ボロン元素を含む窒化珪素膜中の前記ボロン元素の組成比率は０．１〜５０ａｔｏｍｓ％であることを特徴とする半導体装置の作製方法。
【請求項１７】
請求項１０乃至請求項１５のいずれか一項において、
前記ボロン元素を含む窒化珪素膜中の前記ボロン元素の組成比率は０．１〜１０ａｔｏｍｓ％であることを特徴とする半導体装置の作製方法。
【請求項１８】
請求項１０乃至請求項１７のいずれか一項において、
前記ボロン元素を含む窒化珪素膜は、前記ボロン元素を含むガスと不活性ガスとからなる雰囲気内において、半導体ターゲットを用いたスパッタリングを行うことにより形成することを特徴とする半導体装置の作製方法。
【請求項１９】
請求項１０乃至請求項１７のいずれか一項において、
前記ボロン元素を含む窒化珪素膜は、前記ボロン元素を含むガスと不活性ガスとからなる雰囲気内において、
半導体ターゲットを用いて、前記ボロン元素の含有比率を連続的または段階的に変化させてスパッタリングを行うことにより形成することを特徴とする半導体装置の作製方法。
【発明の詳細な説明】
【０００１】
【発明の属する技術分野】
本発明は、非晶質半導体薄膜を結晶化して形成された結晶質半導体膜を利用した半導体装置の作製方法に関するものであり、特に半導体装置の信頼性を向上させる方法に関する。本発明の半導体装置は、薄膜トランジスタ（Thin Film Transistor：ＴＦＴ）やＭＯＳトランジスタ等の素子だけでなく、これら絶縁ゲート型トランジスタで構成された半導体回路を有する表示装置やイメージセンサ等の電気光学装置をも含むものである。加えて、本発明の半導体装置は、これらの表示装置および電気光学装置を搭載した電子機器をも含むものである。
【０００２】
【従来の技術】
近年、ガラス基板等の上にＴＦＴを形成して半導体回路を構成する技術が急速に進んでいる。そのような半導体回路としてはアクティブマトリクス型液晶表示装置のような電気光学装置が代表的である。
【０００３】
アクティブマトリクス型液晶表示装置とは、同一基板上に画素マトリクス回路とドライバー回路とを設けたモノシリック型表示装置である。さらにメモリ回路やクロック発生回路等のロジック回路を内蔵したシステムオンパネルの開発も進められている。
【０００４】
アクティブマトリクス型液晶表示装置のドライバー回路やロジック回路は高速動作を行う必要があるので、活性層として非晶質珪素膜（アモルファスシリコン膜）を用いることは不適当である。そのため、現状では結晶質珪素膜（ポリシリコン膜）を活性層としたＴＦＴが主流になりつつある。
【０００５】
【発明が解決しようとする課題】
ＴＦＴは透明なガラス基板に形成することができるので、アクティブマトリクス型表示装置への応用開発が積極的に進められてきた。ポリシリコン膜を利用したＴＦＴは高移動度が得られるので、同一基板上に機能回路を集積させて高精細な画像表示を実現することが可能とされている。
【０００６】
アクティブマトリクス型表示装置は画面の解像度が高精細になるに従い、画素だけでも１００万個のＴＦＴが必要になってくる。さらに機能回路を付加すると、それ以上の数のＴＦＴが必要となり、液晶表示装置を安定に動作させるためには、個々のＴＦＴの信頼性を確保して安定に動作させる必要があった。
【０００７】
このようなアクティブマトリクス型表示装置において、特に、熱伝導性が悪く保温性がよい基板（例えばガラス基板）上にＴＦＴを設けた場合、周辺駆動回路のＴＦＴには大きな電圧及び電流が印加されるため、半導体層が発熱してＴＦＴの信頼性を著しく低下させていた。
【０００８】
本発明は上記問題点を鑑みて成されたものであり、絶縁表面上に設けられたＴＦＴを駆動させる際に発生する熱を迅速に拡散して、半導体装置全体を均熱化させる技術を提供することを課題とする。
【０００９】
【課題を解決するための手段】
上述の課題を解決するために、本発明は、低温で成膜でき、生産性にも優れたスパッタ法を用いて熱伝導性の優れた絶縁膜（ＳｉＢｘＮｙ：ｘ＞０、ｙ＞０）を半導体素子または半導体装置の絶縁膜として用いることを特徴としている。本発明の絶縁膜（ＳｉＢｘＮｙ）は、ボロン元素を０．１〜５０atoms ％又は１〜５０atoms ％、望ましくは０．１〜１０atoms ％含有しているため高い熱伝導性を有しており、半導体装置の熱による特性劣化を防止する効果を有している。さらに、本発明の絶縁膜（ＳｉＢｘＮｙ）はナトリウム等の可動イオンに対してブロッキング効果を有するので、基板等からこれらのイオンが半導体装置中、特にチャネル形成領域に侵入することを防止する効果も有している。
【００１０】
本明細書で開示する本発明の構成は、
絶縁表面上に形成されたゲート電極と、
前記ゲート電極上にゲート絶縁膜と、
前記ゲート絶縁膜上に接して、ソース領域と、ドレイン領域と、前記ソース領域とドレイン領域の間に形成されたチャネル形成領域と、を有する半導体装置において、
前記ゲート絶縁膜は、ボロン元素を含む窒化珪素膜を一層有することを特徴とする半導体装置である。
【００１１】
また、他の本発明の構成は、
絶縁表面上に接して、ソース領域と、ドレイン領域と、前記ソース領域とドレイン領域の間に形成されたチャネル形成領域と、
前記チャネル形成領域上にゲート絶縁膜と、
前記ゲート絶縁膜上に接してゲート電極と、を有する半導体装置において、
前記ゲート絶縁膜は、ボロン元素を含む窒化珪素膜を一層有することを特徴とする半導体装置である。
【００１２】
また、他の本発明の構成は、
絶縁表面上に形成された絶縁膜と、前記絶縁膜上に形成された半導体素子とを備えた半導体装置において、
前記絶縁膜はボロン元素を含む窒化珪素膜であることを特徴とする半導体装置である。
【００１３】
また、他の本発明の構成は、
絶縁表面上に形成された半導体素子と、半導体素子を保護する絶縁膜とを備えた半導体装置において、
前記絶縁膜はボロン元素を含む窒化珪素膜であることを特徴とする半導体装置。
【００１４】
上記各構成において、前記窒化珪素膜中のボロン元素の組成比率は０．１〜５０atoms ％又は１〜５０atoms ％、望ましくは０．１〜１０atoms ％であることを特徴としている。
【００１５】
また、本願発明を実施する上での作製方法に関する本発明の構成は、
不活性ガスを含む雰囲気中において、一導電型を付与する元素が添加された半導体ターゲットを用いたスパッタリングを行ない、窒化珪素膜を形成する工程を有することを特徴とする半導体装置の作製方法である。
【００１６】
上記作製方法において、前記不活性ガスを含む雰囲気は、アンモニアを含むことを特徴としている。
【００１７】
また、上記作製方法において、前記一導電型を付与する元素とは、ボロン元素であることを特徴としている。
【００１８】
また、作製方法に関する他の本発明の構成は、
ボロン元素を含むガスと不活性ガスとからなる雰囲気中において、半導体ターゲットを用いたスパッタリングを行ない、ボロン元素を含む窒化珪素膜を形成する工程を有することを特徴とする半導体装置の作製方法である。
【００１９】
上記作製方法において、前記不活性ガスは、アルゴン元素を含むガスであることを特徴としている。
【００２０】
また、上記作製方法において、前記雰囲気中のボロン元素の含有比率を連続的または段階的に変化させてスパッタリングを行うことを特徴としている。
【００２１】
また、作製方法に関する他の本発明の構成は、
絶縁表面上にゲート電極を形成する工程と、
前記ゲート電極上にボロン元素を含む窒化珪素膜からなるゲート絶縁膜を形成する工程と、
前記ゲート絶縁膜上に半導体薄膜を形成する工程とを有する半導体装置の作製方法である。
【００２２】
また、作製方法に関する他の本発明の構成は、
絶縁表面上に半導体薄膜を形成する工程と、
前記半導体薄膜上にボロン元素を含む窒化珪素膜からなるゲート絶縁膜を形成する工程と、
前記ゲート絶縁膜上にゲート電極を形成する工程とを有する半導体装置の作製方法である。
【００２３】
【本発明の実施の形態】
本実施の形態を図１を用いて説明する。ここでは、スパッタ法による絶縁膜（ＳｉＢｘＮｙ）からなるゲート絶縁膜を備えたボトムゲート型ＴＦＴおよびその作製方法について説明する。
【００２４】
まず、基板１０１を用意する。基板１０１としては、ガラス基板、石英基板、結晶性ガラスなどの絶縁性基板、セラミックス基板、半導体基板、プラスチック基板（ポリエチレンテレフラレート基板）等を用いることができる。
【００２５】
次いで、基板１０１上にスパッタ法を用いて形成した導電材料からなる導電膜をパターニングしてゲート配線（ゲート電極を含む）１０２を形成する。ゲート配線１０２の材料としては、導電性材料または半導体材料を主成分とする材料、例えばＴａ（タンタル）、Ｍｏ（モリブデン）、Ｔｉ（チタン）、Ｗ（タングステン）、クロム（Ｃｒ）等の金属材料、これら金属材料とシリコンとの化合物であるシリサイド、Ｎ型又はＰ型の導電性を有するポリシリコン等の材料、低抵抗金属材料Ｃｕ（銅）、Ａｌ（アルミニウム）等を主成分とする材料層を少なくとも一層有する構造であれば特に限定されることなく用いることができる。
【００２６】
次いで、基板１０１及びゲート電極１０２上に窒化珪素膜（ＳｉＢｘＮｙ）１０３ａをスパッタ法により形成する。
【００２７】
本発明の実施に用いられるスパッタ装置は基本的に、チャンバーと、チャンバー内を真空にする排気系と、スパッタ用のガスをチャンバーに導入するガス導入系と、ターゲットやＲＦ電極からなる電極系と、電極系に接続されたスパッタリング電源とから構成されている。なお、スパッタ用のガスとしては、Ａｒ、Ｈｅ、Ｎｅ、Ｎ等の不活性元素から選ばれた一種または複数種からなるガスを用いる。また、スパッタの条件（スパッタ用のガス、ガス流量、成膜圧力、基板の温度、成膜電力等）は、ターゲットの大きさ、基板の寸法、窒化珪素膜（ＳｉＢｘＮｙ）の膜厚、窒化珪素膜（ＳｉＢｘＮｙ）の膜質等を考慮して実施者が適宜決定すればよい。また、ＲＦ電力に代えてＤＣ電力を使用することも可能である。
【００２８】
本発明は、この窒化珪素膜（ＳｉＢｘＮｙ）１０３ａの形成方法を特徴の一つとしており、その形成方法としては以下に示すように２つの方法がある。
【００２９】
本発明の第１の形成方法は、窒素（Ｎ2 ）またはアンモニア（ＮＨ3 ）を含む雰囲気中において、単結晶シリコンにボロン元素を添加したターゲットを用いたスパッタリング方法である。なお、本発明においては、ボロン元素が好ましくは１×１０17ｃｍ-3以上添加された単結晶または多結晶の半導体ターゲットを用いる。また、このターゲットのボロン元素含有量を変えることで、窒化珪素膜（ＳｉＢｘＮｙ）中におけるボロン元素の組成比を変えることができる。また、同時に複数のターゲット、例えば、ボロン元素を添加したターゲットと、他の一導電型を付与する不純物（例えばガリウム（Ｇａ））を添加したターゲットとを用いることで、さらに複雑な組成比を有する絶縁膜を得ることができる。
【００３０】
また、本発明の第２の形成方法は、不活性ガス（例えばアルゴン：Ａｒ）とボロン元素を含有したガス（例えばジボラン：Ｂ2 Ｈ6 ）を用いた雰囲気中において、単結晶シリコンからなるターゲットを用いたスパッタリング方法である。また、ボロン元素を含有したガス量を変えることで、窒化珪素を主成分とする絶縁膜（ＳｉＢｘＮｙ）の組成比を変えることができる。また、雰囲気中のボロン元素含有比率を連続的または段階的に変化させて、ボロン元素の濃度勾配を膜中に持たせる構成としてもよい。
【００３１】
上記第１の形成方法または第２の形成方法を用いることによって、膜中にボロン元素を０．１〜５０atoms ％又は１〜５０atoms ％、望ましくは０．１〜１０atoms ％含有し、高い熱伝導性を有する窒化珪素膜（ＳｉＢｘＮｙ）１０３ａを形成することができる。この窒化珪素膜（ＳｉＢｘＮｙ）１０３ａは、ボロン元素を含んでいるため、従来の窒化珪素膜（ＳｉＮ）と比較して、高い熱伝導性を有している。勿論、この窒化珪素膜（ＳｉＢｘＮｙ）は、十分な絶縁性を有していることは言うまでもない。特に、窒化珪素膜（ＳｉＢｘＮｙ）をゲート電極に接して形成すると、ＴＦＴを駆動させる際に発生する熱を迅速に拡散しやすいため、半導体装置全体を均熱化させることを効果的に行うことができる。
【００３２】
次いで、絶縁膜１０３ｂ、非晶質半導体膜１０４を順次大気開放しないで積層形成した。（図１（Ｂ））こうすることにより、界面の汚染を防ぐことができる。ここでは、絶縁膜１０３ａと絶縁膜１０３ｂとの二層の絶縁膜をゲート絶縁膜として採用しているが、単層または三層以上の積層構造としてもよい。
【００３３】
非晶質半導体膜１０４としては、珪素を含む非晶質半導体膜、例えば非晶質珪素膜、微結晶を有する非晶質半導体膜、微結晶珪素膜、非晶質ゲルマニウム膜、Ｓｉx Ｇｅ1-x （０＜Ｘ＜１）で示される非晶質シリコンゲルマニウム膜またはこれらの積層膜を１０〜８０ｎｍ、より好ましくは１５〜６０ｎｍの膜厚範囲で用いることができる。絶縁膜１０３ｂ及び非晶質半導体膜１０４の形成手段としては熱ＣＶＤ法、プラズマＣＶＤ法、減圧熱ＣＶＤ法、蒸着法、スパッタ法等の形成方法を用いることができる。
【００３４】
次いで、非晶質半導体膜１０４の結晶化処理を行い、結晶質半導体膜１０５を形成する。（図１（Ｃ））結晶化処理としては、公知の如何なる手段、例えば熱結晶化処理、赤外光または紫外光の照射による結晶化処理（以下レーザー結晶化と呼ぶ）、触媒元素を用いた熱結晶化処理等、またはこれらの結晶化処理を組み合わせた処理を用いることができる。
【００３５】
こうして得られた結晶質半導体膜１０５を活性層として利用して、ボトムゲート型ＴＦＴを作製する。なお、ここでは、結晶質半導体膜１０５を活性層として利用したが、結晶化を行わずに非晶質半導体膜を活性層として利用して、ボトムゲート型ＴＦＴを作製してもよい。また、以降の工程は、公知の作製方法に従い作製すればよいので詳細な説明は省略する。
【００３６】
ここでは、膜中にボロン元素を０．１〜５０atoms ％又は１〜５０atoms ％、望ましくは０．１〜１０atoms ％含有し、高い熱伝導性を有する絶縁膜（ＳｉＢｘＮｙ）をボトムゲート型ＴＦＴのゲート絶縁膜の一層として用いた例を示したが、絶縁膜であれば特に限定されず、例えば、下地膜、層間絶縁膜、マスク絶縁膜、チャネル保護膜、保護膜等に用いることができる。加えて、トップゲート型ＴＦＴに利用される絶縁膜、例えば、下地膜、ゲート絶縁膜、マスク絶縁膜、層間絶縁膜、保護膜等に用いることも可能である。また、順スタガ型ＴＦＴに利用される絶縁膜にも適用することが可能である。このように、本発明はＴＦＴ構造に関係なく適用することができる。
【００３７】
こうして、膜中にボロン元素を０．１〜５０atoms ％又は１〜５０atoms ％、望ましくは０．１〜１０atoms ％含有し、高い熱伝導性を有する窒化珪素膜（ＳｉＢｘＮｙ）を絶縁膜として利用した半導体装置は、ＴＦＴを駆動させる際に発生する熱を迅速に拡散して、半導体装置全体を均熱化させることができるため、従来と比較して高い信頼性を備えることができる。
【００３８】
【実施例】
以下に本発明の実施例を説明するが、特にこれらの実施例に限定されないことは勿論である。
【００３９】
［実施例１］  以下、図１〜３を用いて、本発明の実施例を詳細に説明する。
【００４０】
まず、基板１０１としてガラス基板（コーニング１７３７；歪点６６７℃）を用意した。次いで、基板１０１上に積層構造（簡略化のため図示しない）のゲート配線（ゲート電極を含む）１０２を形成した。本実施例では、スパッタ法を用いて窒化タンタル膜（膜厚５０ｎｍ）とタンタル膜（膜厚２５０ｎｍ）を積層形成し、公知のパターニング技術であるフォトリソグラフィー法を用いて積層構造を有するゲート配線（ゲート電極を含む）１０２を形成した。
【００４１】
次いで、スパッタ法により膜厚範囲が１〜１０００nm、好ましくは１０〜１００nmであるボロン元素を含む窒化珪素膜（ＳｉＢｘＮｙ）１０３ａを形成する。（図１（Ａ））本実施例では、窒素（Ｎ2 ）またはアンモニア（ＮＨ3 ）を含む雰囲気中において、ボロン元素が添加された単結晶シリコンのターゲットを用いたスパッタリングを行い、膜厚５０nmの窒化珪素膜（ＳｉＢｘＮｙ）を形成した。また、アルゴンとジボラン（Ｂ2 Ｈ6 ）を用いた雰囲気中において、単結晶シリコンからなるターゲットを用いたスパッタリング方法を用いて窒化珪素膜（ＳｉＢｘＮｙ）を形成してもよい。こうして得られた窒化珪素膜（ＳｉＢｘＮｙ）は、ボロン元素を０．１〜５０atoms ％又は１〜５０atoms ％、望ましくは０．１〜１０atoms ％含有しているため高い熱伝導性を有しており、半導体装置の熱による特性劣化を防止する効果を有している。さらに、この窒化珪素膜はナトリウム等の可動イオンに対してブロッキング効果を有するので、基板等からこれらのイオンが半導体装置中、特にチャネル形成領域に侵入することを防止する効果も有している。
【００４２】
次いで、絶縁膜１０３ｂ、非晶質半導体膜１０４を順次大気開放しないで積層形成した。（図１（Ｂ））本実施例では酸化珪素膜１０３ｂ（膜厚１２５ｎｍ）をプラズマＣＶＤ法により積層形成し、積層構造のゲート絶縁膜とした。本実施例では二層の絶縁膜をゲート絶縁膜として採用しているが、単層または三層以上の積層構造としてもよい。また、本実施例ではゲート絶縁膜上に非晶質半導体膜１０４として、膜厚５４ｎｍの非晶質珪素膜（アモルファスシリコン膜）をプラズマＣＶＤ法により形成した。なお、いずれの層の界面にも大気からの汚染物質が付着しないようにするため順次大気開放せずに積層形成した。その後、半導体膜の結晶化を妨げる非晶質珪素膜中の水素濃度を低減するための加熱処理（５００℃、１時間）を行った。
【００４３】
こうして図１（Ｂ）の状態が得られたら、非晶質半導体膜１０４に対して赤外光または紫外光の照射による結晶化（レーザー結晶化）を行い結晶質半導体膜（結晶を含む半導体膜）１０５を形成した。（図１（Ｃ））結晶化技術として紫外光を用いる場合はエキシマレーザー光または紫外光ランプから発生する強光を用いればよく、赤外光を用いる場合は赤外線レーザー光または赤外線ランプから発生する強光を用いればよい。本実施例ではＫｒＦエキシマレーザー光を線状にビーム形成して照射した。なお、照射条件としては、パルス周波数が３０Ｈｚ、オーバーラップ率は９６％、レーザーエネルギー密度は１００〜５００mJ/cm2であり本実施例では３６０mJ/cm2とした。なお、レーザー結晶化の条件（レーザー光の波長、オーバーラップ率、照射強度、パルス幅、繰り返し周波数、照射時間等）は、非晶質半導体膜１０４の膜厚、基板温度等を考慮して実施者が適宜決定すればよい。なお、レーザー結晶化の条件によっては、初期半導体膜が溶融状態を経過して結晶化する場合や、初期半導体膜が溶融せずに固相状態、もしくは固相と液相の中間状態で結晶化する場合がある。この工程により非晶質半導体膜１０４は結晶化され、結晶質半導体膜１０５に変化する。本実施例において結晶質半導体膜とは多結晶珪素膜（ポリシリコン膜）である。
【００４４】
次に、こうして形成された結晶質半導体１０５上にチャネル形成領域を保護する絶縁膜（後にチャネル保護膜となる）１０６を形成した。本実施例では酸化珪素膜（膜厚２００ｎｍ）を形成した。次いで、裏面からの露光を用いたパターニング（レジスト膜の成膜、露光、現像）によって、絶縁膜１０６に接してレジストマスク１０７を形成した。（図１（Ｄ））裏面からの露光によるレジストマスクの形成はマスクを必要としないため、製造マスク数を低減することができる。図示したようにレジストマスクの大きさは光の回り込みによって、わずかにゲート配線の幅より小さくなった。
【００４５】
次いで、レジストマスク１０７をマスクに用いて絶縁膜１０６をエッチングして、チャネル保護膜１０８を形成した後、レジストマスク１０７を除去した。（図１（Ｅ））この工程により、チャネル保護膜１０８と接する領域以外の結晶質珪素膜の表面を露呈させた。このチャネル保護膜１０８は、後のドーピング工程でチャネル形成領域となる領域にドーパントが添加されることを防ぐ役目を果たす。また、本実施例ではチャネル保護膜１０８として酸化珪素膜を用いたが、酸化珪素膜に代えて本発明のボロン元素を含む窒化珪素膜（ＳｉＢｘＮｙ）を用いて半導体装置の熱による特性劣化を防止する構成としてもよい。
【００４６】
次いで、フォトマスクを用いたパターニングによってｎチャネル型ＴＦＴの一部またはｐチャネル型ＴＦＴを覆うレジストマスク１０９を形成し、表面が露呈された結晶質半導体膜にｎ型を付与する不純物元素を添加する工程を行ない、第１の不純物領域（ｎ+ 領域）１１０ａを形成した。（図２（Ａ））本実施例では、ｎ型の導電性を付与する不純物としてリン元素を用いた。ドーピングガスとして水素で１〜１０％（本実施例では５％）に希釈したフォスフィン（ＰＨ3 ）を用い、ドーズ量５×１０14atoms ／ｃｍ2 、加速電圧は１０ｋＶとした。また、上記レジストマスク１０９のパターンを実施者が適宜設定することによりｎ+ 型領域の幅が決定され、所望の幅を有するｎ- 型領域、及びチャネル形成領域を得ることが比較的容易にできる。
【００４７】
次いで、レジストマスク１０９を除去した後、ＬＤＤ領域を形成するための絶縁膜１１１ａを形成した。（図２（Ｂ））本実施例では、絶縁膜１１１ａとして、酸化珪素膜（膜厚５０ｎｍ）をプラズマＣＶＤ法により形成した。また、本実施例では絶縁膜１１１ａとして酸化珪素膜を用いたが、酸化珪素膜に代えて本発明のボロン元素を含む窒化珪素膜（ＳｉＢｘＮｙ）を用いて半導体装置の熱による特性劣化を防止する構成としてもよい。
【００４８】
次いで、絶縁膜１１１ａが表面に設けられた結晶質半導体膜にｎ型を付与する不純物元素を添加する工程を行ない、第２の不純物領域（ｎ- 領域）１１２を形成した。（図２（Ｃ））ただし、絶縁膜１１１ａを介してその下の結晶質半導体膜に不純物を添加するために、絶縁膜１１１ａの膜厚を考慮に入れ、適宜ドーピング条件を設定することが重要である。本実施例ではドーピングガスとして水素で１〜１０％（本実施例では５％）に希釈したフォスフィンを用い、ドーズ量３×１０13atoms ／ｃｍ2 、加速電圧は６０ｋＶとした。この絶縁膜１１１ａを介して不純物元素を添加することにより所望の濃度（ＳＩＭＳ分析で１×１０18〜１×１０19atoms ／ｃｍ3 ）の不純物領域を形成することができた。また、こうして形成される第２の不純物領域１１２はＬＤＤ領域として機能する。なお、この時、さらに不純物が添加されて第１の不純物領域１１０ｂが形成され、チャネル保護膜の直下には真性な結晶質半導体領域が残った。ただし、図示しないが実際には多少チャネル保護膜の内側に回り込んで不純物元素が添加される。
【００４９】
次いで、フォトマスクを用いてｎチャネル型ＴＦＴを覆うレジストマスク１１４を形成し、結晶質半導体膜にｐ型を付与する不純物元素を添加する工程を行ない、第３の不純物領域（ｐ+ 領域）１１３を形成した。（図２（Ｄ））本実施例ではｐ型を付与する不純物元素としてＢ（ボロン元素）を用いた。ドーピングガスには水素で１〜１０％に希釈されたジボラン（Ｂ2 Ｈ6 ）を用い、ドーズ量４×１０15atoms ／ｃｍ2 、加速電圧は３０ｋＶとした。
【００５０】
次いで、レジストマスク１１４を除去してレーザーアニールまたは熱アニールによる不純物の活性化処理を行なった後、水素雰囲気中で熱処理（３５０℃、１時間）を行い、全体を水素化した。その後、公知のパターニング技術により所望の形状を有する活性層を形成した。（図３（Ａ））この時、活性層を覆う絶縁膜１１１ａもパターニングされて絶縁膜１１１ｂが形成された。
【００５１】
以上の工程を経て、ｎチャネル型ＴＦＴのソース領域１１５、ドレイン領域１１６、低濃度不純物領域１１７、１１８、チャネル形成領域１１９が形成され、ｐチャネル型ＴＦＴのソース領域１２１、ドレイン領域１２２、チャネル形成領域１２０が形成された。
【００５２】
次いで、ｎチャネル型ＴＦＴ及びｐチャネル型ＴＦＴを覆って、プラズマＣＶＤ法により膜厚１００ｎｍの酸化珪素膜と、ＴＥＯＳと酸素（Ｏ2 ）を原料ガスに用いた膜厚９４０ｎｍの酸化珪素膜との積層構造の層間絶縁膜１２３を形成した。（図３（Ｂ））また、本実施例では層間絶縁膜１２３として酸化珪素膜を用いたが、酸化珪素膜に代えて本発明のボロン元素を含む窒化珪素膜（ＳｉＢｘＮｙ）を用いて半導体装置の熱による特性劣化を防止する構成としてもよい。
【００５３】
そして、コンタクトホールを形成してソース配線１２４、１２６、ドレイン配線１２５、１２７を形成して、図３（Ｃ）に示す状態を得た。最後に水素雰囲気中で熱処理を行い、全体を水素化してｎチャネル型ＴＦＴ及びｐチャネル型ＴＦＴが完成した。
【００５４】
なお、本実施例においては、工程順序を変更し非晶質半導体膜のパターニング後に結晶化処理を行ってもよい。また、本実施例の不純物の添加工程の順序に限定されず、実施者は適宜、不純物の添加工程の順序を変更して不純物領域を形成すればよい。
【００５５】
［実施例２］  実施例１では、レーザー光によって非晶質珪素膜を結晶化させたが、本実施例では、実施例１と異なる方法で非晶質半導体膜の結晶化を行う例を示す。以下、図４〜６を用いて本実施例を説明する。
【００５６】
まず、実施例１と同様に基板１０１上に、ゲート電極１０２、ゲート絶縁膜１０３ａ、１０３ｂを形成した。（図４（Ａ））ここまでの工程は実施例１と同一であるため、符号は図１と同じものを用いた。なお、ゲート絶縁膜１０３ａは、ボロン元素を含む窒化珪素膜（ＳｉＢｘＮｙ）である。
【００５７】
次いで、実施例１に従い非晶質珪素膜１０４ａを形成した。次に、酸素雰囲気中においてＵＶ光を照射することにより非晶質珪素膜１０４ａの表面に図示しない極薄い酸化膜を形成する。この酸化膜は後に塗布されるニッケルを含んだ溶液の濡れ性を向上させる機能を有する。
【００５８】
次にニッケルを含有する溶液を非晶質珪素膜１０４ａ表面に塗布する。ニッケル含有量（重量換算）は０．１〜５０ｐｐｍ、より好ましくは１ｐｐｍ〜３０ｐｐｍとすればよい。これは、非晶質珪素膜１０４ａ中のニッケル濃度を１０15〜１０19atoms/cm3 のオーダとするためである。１０15atoms/cm3 以下であるとニッケルの触媒作用を得られることができない。１０19atoms/cm3 程度の濃度であれば、ゲッタリングを実施しない場合でも動作可能なＴＦＴを作製可能であり、ゲッタリング工程を効率良く行うためでもある。なお、上記のニッケルの濃度はＳＩＭＳによる測定値の最大値で定義される。
【００５９】
本実施例では、ニッケルを１０ｐｐｍ含有するニッケル酢酸塩溶液を塗布した。そして、スピンコーターにより基板１０１を回転して、余分なニッケル酢酸塩溶液を吹き飛ばして除去し、非晶質珪素膜１０４ａの表面に極薄いニッケル含有層２０５を形成する。（図４（Ｂ））
【００６０】
図４（Ｂ）に示す状態を得たら、窒素雰囲気中で温度５５０℃、４時間加熱して、非晶質珪素膜１０４ａを結晶化した。この結晶化工程により結晶質珪素膜２０４ｂが得られた。この結晶成長はニッケルを添加した非晶質珪素膜１０４ａ表面から基板１０１の方（縦方向）へ進行するため、本明細書では縦成長と呼ぶことにする（図４（Ｃ））。なお、本実施例では全面にニッケル含有層を形成する構成としたが、レジスト等を用い選択的にニッケル含有層を形成して基板表面と平行な方向（横方向）へ結晶化を進行させる構成としてもよい。
【００６１】
なお、この結晶化工程に従えば粒界を含む多結晶シリコン膜が形成されるが、異なる条件で微結晶状態のシリコン膜を形成することができる。
【００６２】
また、上記加熱処理は電熱炉において５００〜７００℃、より好ましくは５５０〜６５０℃の温度で行うことができる。この時、加熱温度の上限は耐熱性を考慮して、使用するガラス基板１０１のガラス歪点より低くすることが必要である。ガラス歪点を超えるとガラス基板の反り、縮み等が顕在化してしまう。また、加熱時間は１〜１２時間程度とすればよい。この加熱処理はファーネスアニール（電熱炉内での加熱処理）によって行われる。なお、ランプアニール等の加熱手段を用いることも可能である。
【００６３】
次に、得られた結晶質珪素膜２０４ｂに対してレーザー光の照射を行い、結晶性の改善された結晶質珪素膜２０４ｃを得る。本実施例では、パルス発振型のＫｒＦエキシマレーザー（波長２４８ｎｍ）を用いた（図４（Ｄ））。なお、レ─ザー光の照射前に、溶液の濡れ性を向上させるために形成された極薄い酸化膜を除去してもよい。
【００６４】
パルス発振型のレーザとして、短波長（紫外線領域）のＸｅＣｌエキシマレーザーや、長波長のＹＡＧレーザー等を用いる。本実施例で用いたエキシマレーザーは紫外光を発振するので、被照射領域において瞬間的に溶融固化が繰り返される。そのため、エキシマレーザー光を照射することにより、一種の非平衡状態が形成され、ニッケルが非常に動きやすい状態となる。
【００６５】
また、図４（Ｃ）に示す結晶化工程で得られる結晶質珪素膜２０４ｂは非晶質成分が不規則に残存する。しかし、図４（Ｄ）に示すレーザー光の照射によってそのような非晶質成分を完全に結晶化することができるので、結晶質珪素膜２０４ｃの結晶性は大幅に改善されている。
【００６６】
なお、このレーザー照射工程を省略することは可能であるが、レーザー照射することによって、結晶性の改善の他に、後のゲッタリング工程の効率を向上させるという効果が得られる。レーザー照射後では、結晶性珪素膜２０４ｃ中の残留ニッケル濃度のＳＩＭＳの最高値は、１×１０19〜２×１０19atoms/cm3 程度である。
【００６７】
上記結晶化工程の後に、結晶質珪素膜中に残存する触媒元素を除去または低減するゲッタリング技術（特開平10-270363 号公報）を用いてもよい。なお、同公報には、リン元素を全面または選択的に添加した後に加熱処理（３００〜７００℃、１〜１２時間）を行う技術が記載されている。また、高温の硫酸を用いた液相による方法やハロゲン元素を含む気相による方法やボロン元素を添加して加熱する方法を用いる方法を用いてもよい。
【００６８】
次いで、実施例１の図１（Ｄ）に示した工程と同様に結晶質半導体２０４ｃ上に膜厚２００ｎｍのチャネル形成領域を保護する絶縁膜（後にチャネル保護膜となる）２０６を形成した。また、本実施例では絶縁膜２０６として酸化珪素膜を用いたが、酸化珪素膜に代えて本発明のボロン元素を含む窒化珪素膜（ＳｉＢｘＮｙ）を用いて半導体装置の熱による特性劣化を防止する構成としてもよい。次いで、裏面からの露光を用いたパターニングによって、絶縁膜２０６に接してレジストマスク２０７を形成した。（図４（Ｅ））
【００６９】
次いで、レジストマスク２０７をマスクに用いて絶縁膜２０６をエッチングして、チャネル保護膜２０８を形成した後、レジストマスク２０７を除去した。（図４（Ｆ））
【００７０】
次いで、フォトマスクを用いたパターニングによってｎチャネル型ＴＦＴの一部またはｐチャネル型ＴＦＴを覆うレジストマスク２０９を形成し、表面が露呈された結晶質半導体膜にｎ型を付与する不純物元素（リン）を添加する工程を行ない、第１の不純物領域（ｎ+ 領域）２１０ａを形成した。（図５（Ａ））本実施例では、ドーピングガスとして水素で１〜１０％（本実施例では５％）に希釈したフォスフィン（ＰＨ3 ）を用い、ドーズ量５×１０14atoms ／ｃｍ2 、加速電圧は１０ｋＶとした。
【００７１】
次いで、レジストマスク２０９を除去した後、ＬＤＤ領域を形成するための制御絶縁膜（本実施例では、膜厚５０ｎｍの酸化珪素膜）２１１ａを形成した。（図５（Ｂ））本実施例では制御絶縁膜２１１ａとして酸化珪素膜を用いたが、酸化珪素膜に代えて本発明のボロン元素を含む窒化珪素膜（ＳｉＢｘＮｙ）を用いて半導体装置の熱による特性劣化を防止する構成としてもよい。
【００７２】
次いで、制御絶縁膜２１１ａが表面に設けられた結晶質半導体膜にｎ型を付与する不純物元素を添加する工程を行ない、第２の不純物領域（ｎ- 領域）２１２を形成した。（図５（Ｃ））本実施例ではドーピングガスとして水素で１〜１０％（本実施例では５％）に希釈したフォスフィンを用い、ドーズ量３×１０13atoms ／ｃｍ2 、加速電圧は６０ｋＶとした。この制御絶縁膜２１１ａを介して不純物元素を添加することにより所望の濃度（ＳＩＭＳ分析で１×１０18〜１×１０19atoms ／ｃｍ3 ）の不純物領域を形成することができた。また、こうして形成される第２の不純物領域２１２はＬＤＤ領域として機能する。なお、この時、さらに不純物が添加されて第１の不純物領域２１０ｂが形成され、チャネル保護膜の直下には真性な結晶質半導体領域が残った。
【００７３】
次いで、フォトマスクを用いてｎチャネル型ＴＦＴを覆うレジストマスク２１４を形成し、結晶質半導体膜にｐ型を付与する不純物元素を添加する工程を行ない、第３の不純物領域（ｐ+ 領域）２１３を形成した。（図５（Ｄ））本実施例ではドーピングガスには水素で１〜１０％に希釈されたジボラン（Ｂ2 Ｈ6 ）を用い、ドーズ量４×１０15atoms ／ｃｍ2 、加速電圧は３０ｋＶとした。
【００７４】
次いで、レジストマスク２１４を除去して、３００〜７００℃、１〜１２時間の加熱処理を行ない、ニッケル濃度を低減する技術（特開平8-330602号公報）を本実施例に適用した。本実施例では６００℃、８時間の加熱処理を行ない、ＬＤＤ領域およびチャネル形成領域の内部に残存するニッケルを高濃度不純物領域（ソース領域及びドレイン領域）の方に移動させる。（図６（Ａ））こうしてニッケル濃度が低減されたチャネル形成領域（ＳＩＭＳ分析で１×１０18atoms ／ｃｍ3 以下、好ましくは１×１０16atoms ／ｃｍ3 以下）が得られる。この加熱処理による触媒元素の低減と同時に、ドーピング時の結晶性の損傷の回復、熱アニールによる不純物の活性化処理が行なわれる。加えてファーネスアニール、レーザーアニールまたはランプアニールを行ってもよい。その後、水素雰囲気中で熱処理（３５０℃、１時間）を行い、全体を水素化した。
【００７５】
その後、公知のパターニング技術により所望の形状を有する活性層を形成した。（図６（Ｂ））この時、活性層を覆う絶縁膜２１１ａもパターニングされて絶縁膜２１１ｂが形成された。
【００７６】
以上の工程を経て、ｎチャネル型ＴＦＴのソース領域２１５、ドレイン領域２１６、低濃度不純物領域２１７、２１８、チャネル形成領域２１９が形成され、ｐチャネル型ＴＦＴのソース領域２２１、ドレイン領域２２２、チャネル形成領域２２０が形成された。
【００７７】
次いで、ｎチャネル型ＴＦＴ及びｐチャネル型ＴＦＴを覆って、プラズマＣＶＤ法により膜厚１００ｎｍの酸化珪素膜と、ＴＥＯＳと酸素（Ｏ2 ）を原料ガスに用いた膜厚９４０ｎｍの酸化珪素膜との積層構造の層間絶縁膜２２３を形成した。（図６（Ｃ））本実施例では層間絶縁膜２２３として酸化珪素膜を用いたが、酸化珪素膜に代えて本発明のボロン元素を含む窒化珪素膜（ＳｉＢｘＮｙ）を用いて半導体装置の熱による特性劣化を防止する構成としてもよい。
【００７８】
そして、コンタクトホールを形成してソース配線２２４、２２６、ドレイン配線２２５、２２７を形成して、図６（Ｄ）に示す状態を得た。最後に水素雰囲気中で熱処理を行い、全体を水素化してｎチャネル型ＴＦＴ及びｐチャネル型ＴＦＴが完成した。
【００７９】
［実施例３］  上記実施例１または実施例２の作製工程を用いたｎチャネル型ＴＦＴ及びｐチャネル型ＴＦＴを備えた半導体装置について、図７（Ａ）〜（Ｃ）及び図８（Ａ）、（Ｂ）を用いてその構造の一例を説明する。
【００８０】
なお、本発明にかかる半導体装置は、同一基板上に周辺駆動回路部と画素マトリクス回路部とを備えている。本実施例では図示を容易にするため、周辺駆動回路部の一部を構成するＣＭＯＳ回路を図７に示し、画素マトリクス回路部の一部を構成する画素ＴＦＴ（Ｎチャネル型ＴＦＴ）を図８に示した。なお、実施例１及び２の作製工程に加え、０．２〜０．４μｍのパッシベーション膜（保護膜）３１９を形成した。パッシベーション膜３１９としては窒素珪素膜、例えばボロン元素を含む窒化珪素膜（ＳｉＢｘＮｙ）を用いて半導体装置の熱による特性劣化を防止する構成とすることが好ましい。
【００８１】
図７で示すＣＭＯＳ回路はインバータ回路とも呼ばれ、半導体回路を構成する基本回路である。このようなインバータ回路を組み合わせたりすることでＮＡＮＤ回路、ＮＯＲ回路のような基本論理回路を構成したり、さらに複雑なロジック回路をも構成することができる。
【００８２】
図７（Ａ）は図７（Ｂ）の上面図に相当する図であり、図７（Ａ）において、点線Ａ−Ａ’で切断した部分が、図７（Ｂ）のＣＭＯＳ回路の断面構造に相当する。また、図７（Ｃ）は、図７（Ａ）及び図７（Ｂ）に対応するインバータ回路の回路図である。
【００８３】
図７（Ｂ）において、いずれのＴＦＴ（薄膜トランジスタ）も基板３０１上に形成されている。ＣＭＯＳ回路のＰチャネル型ＴＦＴの場合には、ゲート電極３０２が形成され、その上にボロン元素を含む窒化珪素膜（ＳｉＢｘＮｙ）からなる第１絶縁膜３０３、酸化珪素からなる第２絶縁膜３０４が設けられている。第２絶縁膜上には、活性層としてｐ+ 領域３１２（ドレイン領域）、３１５（ソース領域）とチャネル形成領域３１４とが形成される。上記実施例１及び２では工程数を低減するため、Ｐチャネル型ＴＦＴに前記高濃度不純物領域と前記チャネル形成領域の間に低濃度不純物領域（ＬＤＤ領域）を設けていないが、作製してもよい。チャネル形成領域３１４は絶縁膜３１３で保護される。なお、ｐ+ 領域３１２、３１５は活性層と同一パターニング形状を有する絶縁膜（制御絶縁膜）３０８で保護される。絶縁膜３０８の上を覆う第１の層間絶縁膜３１７にコンタクトホールが形成され、ｐ+ 領域３１２、３１５に配線３１８、３２０が接続され、さらにその上にパッシベーション膜３１９が形成される。簡略化のため図示しないがさらにその上に第２の層間絶縁膜が形成され、配線３２０に引き出し配線が接続されて、その上を覆って第３の層間絶縁膜が形成される。
【００８４】
一方、Ｎチャネル型のＴＦＴは、活性層としてｎ+ 領域（ソース領域）３０５、ｎ+ 領域３１１（ドレイン領域）と、チャネル形成領域３０９と、前記ｎ+ 型領域とチャネル形成領域の間にｎ- 型領域３０６、３１０が形成される。なお、ドレイン領域に接するｎ- 型領域３１０はｎ- 型領域３０６より幅を大きく形成して信頼性を向上させた。絶縁膜３０８の上を覆う第１の層間絶縁膜３１７にコンタクトホールが形成され、ｎ+ 型領域３０５、３１１には配線３１６、３１８が形成され、さらにその上にパッシベーション膜３１９が形成される。簡略化のため図示しないがさらにその上に第２の層間絶縁膜が形成され、配線３２０に引き出し配線が接続されて、その上を覆って第３の層間絶縁膜が形成される。なお、活性層以外の部分は、上記Ｐチャネル型ＴＦＴと概略同一構造であり簡略化のため説明を省略する。３０７は３１３と同じ機能を有する絶縁膜である。
【００８５】
また、図８（Ａ）は図８（Ｂ）の上面図に相当する図であり、図８（Ａ）において、点線Ａ−Ａ’で切断した部分が、図８（Ｂ）の画素マトリクス回路の断面構造に相当する。
【００８６】
画素マトリクス回路に形成されたＮチャネル型ＴＦＴについては、基本的に、ＣＭＯＳ回路のＮチャネル型ＴＦＴと同一構造である。基板上４０１にゲート電極４０３が形成され、その上にボロン元素を含む窒化珪素膜（ＳｉＢｘＮｙ）からなる第１絶縁膜４０２、酸化珪素からなる第２絶縁膜４０４が設けられている。第２絶縁膜上には、活性層としてｎ+ 領域４０５、４０９、４１４と、チャネル形成領域４０７、４１１と、前記ｎ+ 型領域とチャネル形成領域の間にｎ- 型領域４０６、４１３が形成される。また、チャネル形成領域４０７、４１１は絶縁膜４０８、４１２で保護される。なお、ｎ- 型領域及びｎ+ 領域は活性層と同一パターニング形状を有する絶縁膜（制御絶縁膜）４１０で保護される。絶縁膜４１０の上を覆う第１の層間絶縁膜４１９にコンタクトホールが形成され、ｎ+ 領域４０５に配線４１６が接続され、ｎ+ 領域４１４に配線４１７が接続され、さらにその上にパッシベーション膜４１８が形成される。そして、その上に第２の層間絶縁膜４２０が形成される。さらに、その上に第３の層間絶縁膜４２２が形成され、ＩＴＯ、ＳｎＯ2 等の透明導電膜からなる画素電極４２３が接続される。また、４２１は画素電極４２３と隣接する画素電極である。
【００８７】
なお、画素マトリクス回路の容量部は、第１絶縁膜及び第２絶縁膜を誘電体として、容量配線４１５と、ｎ+ 領域４１４とで形成されている。
【００８８】
本実施例では一例として透過型のＬＣＤを作製したが特に限定されない。例えば、画素電極の材料として反射性を有する金属材料を用い、画素電極のパターニングの変更、または幾つかの工程の追加／削除を適宜行えば反射型のＬＣＤを作製することが可能である。
【００８９】
なお、本実施例では、画素マトリクス回路の画素ＴＦＴのゲート配線をダブルゲート構造としているが、オフ電流のバラツキを低減するために、トリプルゲート構造等のマルチゲート構造としても構わない。また、開口率を向上させるためにシングルゲート構造としてもよい。
【００９０】
本実施例を実施して作製されたＴＦＴは、よりばらつきの少ない電気特性を示す。また、本実施例を実施例１、実施例２と組み合わせることは可能である。
【００９１】
〔実施例４〕  本実施例を図９と図１０により説明する。実施例１及び２においては、ボトムゲート型ＴＦＴのゲート絶縁膜の一層として、ボロン元素を含む窒化珪素膜（ＳｉＢｘＮｙ）を用いた例を示したが、本実施例では、トップゲート型ＴＦＴの下地膜の一層として、ボロン元素を含む窒化珪素膜（ＳｉＢｘＮｙ）を用いた例を示す。
【００９２】
ここでは、ｎチャネル型ＴＦＴとｐチャネル型ＴＦＴを同一基板上に作製し、ＣＭＯＳ回路の基本構成であるインバータ回路を形成する例について説明する。
【００９３】
基板５０１はガラス基板、プラスチック基板、セラミックス基板などを用いることができる。また、酸化シリコン膜や窒化シリコン膜などの絶縁膜を表面に形成したシリコン基板やステンレスに代表される金属基板を用いても良い。勿論、石英基板を用いることも可能である。
【００９４】
そして、基板５０１のＴＦＴが形成される主表面には、ボロン元素を含む窒化珪素膜（ＳｉＢｘＮｙ）から成る下地膜５０２と、窒化酸化珪素膜から成る下地膜５０３が形成される。本実施例では、アルゴン（Ａｒ）とジボラン（Ｂ2 Ｈ6 ）を含む雰囲気中において、単結晶シリコンからなるターゲットを用いたスパッタリングにより窒化珪素膜（ＳｉＢｘＮｙ）５０２を形成した。また、窒素（Ｎ2 ）またはアンモニア（ＮＨ3 ）を含む雰囲気中において、ボロン元素が添加された単結晶シリコンのターゲットを用いたスパッタリング方法を用いて、窒化珪素膜（ＳｉＢｘＮｙ）を形成してもよい。こうして得られた窒化珪素膜（ＳｉＢｘＮｙ）５０２は、ボロン元素を０．１〜５０atoms ％又は１〜５０atoms ％、望ましくは０．１〜１０atoms ％含有しているため高い熱伝導性を有しており、半導体装置の熱による特性劣化を防止する効果を有している。下地膜５０３はプラズマＣＶＤ法やスパッタ法で形成すれば良く、基板５０１からＴＦＴに有害な不純物が半導体層へ拡散することを防ぐために設けるものである。従って、ボロン元素を含む窒化珪素膜（ＳｉＢｘＮｙ）からなる下地膜５０２を２０〜１００ｎｍ、代表的には５０ｎｍの厚さに形成し、さらに窒化酸化珪素膜ならなる下地膜５０３を５０〜５００ｎｍ、代表的には１５０〜２００ｎｍの厚さに積層形成すれば良かった。
【００９５】
勿論、下地膜をボロン元素を含む窒化珪素膜（ＳｉＢｘＮｙ）からなる下地膜５０２、または、窒化酸化珪素膜ならなる下地膜５０３のどちらか一方のみで形成しても良いが、ＴＦＴの信頼性を考慮すると２層構造とすることが最も望ましかった。
【００９６】
下地膜５０３に接して形成される半導体層は、プラズマＣＶＤ法、減圧ＣＶＤ法、スパッタ法などの成膜法で形成される非晶質半導体を、レーザー結晶化法や熱処理による固相成長法で結晶化された、結晶質半導体を用いることが望ましい。また、前記成膜法で形成される微結晶半導体を適用することも可能である。ここで適用できる半導体材料は、シリコン（Ｓｉ）、ゲルマニウム（Ｇｅ）、またシリコンゲルマニウム合金、炭化シリコンがあり、その他にガリウム砒素などの化合物半導体材料を用いることもできる。
【００９７】
半導体層は１０〜１００ｎｍ、代表的には５０ｎｍの厚さとして形成されるものである。プラズマＣＶＤ法で作製される非晶質半導体膜には１０〜４０atom％の割合で膜中に水素が含まれているが、結晶化の工程に先立って４００〜５００℃の熱処理の工程を行い水素を膜中から脱離させて含有水素量を５atom％以下としておくことが望ましい。また、非晶質シリコン膜をスパッタ法や蒸着法などの他の作製方法で形成しても良いが、膜中に含まれる酸素、窒素などの不純物元素を十分低減させておくことが望ましい。
【００９８】
また、下地膜と非晶質半導体膜とは同じ成膜法で形成可能であるので、下地膜５０３と、半導体層を連続形成すると良い。それぞれの膜が形成された後、その表面が大気雰囲気に触れないことにより、その表面の汚染を防ぐことができる。その結果、ＴＦＴの特性バラツキを発生させる要因の一つをなくすことができた。
【００９９】
非晶質半導体膜を結晶化する工程は、公知のレーザー結晶化技術または熱結晶化の技術を用いれば良い。また、触媒元素を用いた熱結晶化の技術により結晶質半導体膜を形成すると優れたＴＦＴ特性を得ることができる。
【０１００】
こうして形成された結晶質半導体膜を、第１のフォトマスクを使用して、公知のパターニング法によりレジストマスクを形成し、ドライエッチング法により島状の半導体層５０４、５０５を形成した。
【０１０１】
次に、島状の半導体層５０４、５０５の表面に、酸化シリコンまたは窒化シリコンを主成分とするゲート絶縁膜５０６を形成する。また、ゲート絶縁膜５０６としてボロン元素を含む窒化珪素膜（ＳｉＢｘＮｙ）を用いて半導体装置の熱による特性劣化を防止する構成としてもよい。ゲート絶縁膜５０６は、プラズマＣＶＤ法やスパッタ法で形成し、その厚さを１０〜２００ｎｍ、好ましくは５０〜１５０ｎｍとして形成すれば良い。
【０１０２】
そして、ゲート絶縁膜５０６の表面に第１の導電層５０７と、第３の導電層５０８とを形成した。第１の導電層５０７は、Ｔａ、Ｔｉ、Ｍｏ、Ｗから選ばれた元素を主成分とする導電性材料を用いる。そして、第１の導電層５０７の厚さは５〜５０ｎｍ、好ましくは１０〜２５ｎｍで形成すれば良い。
【０１０３】
ゲート絶縁膜５０６と第１の導電層５０７の厚さは重要であった。これは、後に実施される第１の不純物添加の工程において、ｎ型を付与する不純物をゲート絶縁膜５０６と第１の導電層５０７を通過させて、半導体層５０４、５０５に添加するためであった。実際には、ゲート絶縁膜５０６と第１の導電層５０７の厚さを考慮して、第１の不純物添加の工程の条件が決定された。ここで、ゲート絶縁膜５０６や第１の導電層５０７の厚さが予め決められた値よりも１０％以上変動すると、添加される不純物濃度が減少してしまうためであった。
【０１０４】
第２の導電層５０８はＡｌまたはＣｕを主成分とする導電性材料を用いる。例えば、Ａｌを用いる場合には、Ｔｉ、Ｓｉ、Ｓｃから選ばれた元素が０．１〜５atom% 添加されたＡｌ合金を用いても良い。第２の導電層は１００〜１０００ｎｍ、好ましくは２００〜４００ｎｍで形成すれば良い。これは、ゲート配線またはゲートバスラインの配線抵抗を下げるための配線材料として形成されるものである。（図９（Ａ））
【０１０５】
本発明において、ゲート配線とは、ゲート絶縁膜５０６上に、ゲート電極と同じ材料から形成され、ゲート電極に接続する配線であり、ゲート電極に接続する構成においてゲートバスラインもゲート配線の一部であると見なす。
【０１０６】
次に第２のフォトマスクを使用してレジストマスクを形成し、第３の導電層の不要な部分を除去して、ゲートバスラインの一部を形成した（図９（Ｂ）の５０９）。第３の導電層がＡｌである場合、リン酸溶液によるウエットエッチング法により、下地にある第１の導電層と選択性良く除去することができた。
【０１０７】
そして、第３のフォトマスクにより、半導体層５０４と、半導体層５０５のチャネル形成領域を覆うレジストマスク５１０、５１１を形成した。このとき、配線を形成する領域にもレジストマスク５１２を形成しておいても良い。
【０１０８】
そして、ｎ型を付与する第１の不純物元素を添加する工程を行った。結晶質半導体材料に対してｎ型を付与する不純物元素としては、リン（Ｐ）、砒素（Ａｓ）、アンチモン（Ｓｂ）などが知られているが、ここでは、リンを用い、フォスフィン（ＰＨ3 ）を用いたイオンドープ法で行った。この工程では、ゲート絶縁膜５０６と第１の導電膜５０７を通してその下の半導体層にリンを添加するために、加速電圧は８０ｋｅＶと高めに設定した。半導体層に添加されるリンの濃度は、１×１０16〜１×１０19atoms/cm3 の範囲にするのが好ましく、ここでは１×１０18atoms/cm3 とした。そして、半導体層にリンが添加された領域５１３、５１４が形成された。ここで形成されたリンが添加された領域の一部は、ＬＤＤ領域として機能する第２の不純物領域とされるものである。( 図９（Ｂ）)
【０１０９】
その後、レジストマスク５１０、５１１、５１２を除去して、第３の導電層５１５を全面に形成した。第３の導電層５１５は第１の導電層５０７と同じ材料で形成されても良く、Ｔａ、Ｔｉ、Ｍｏ、Ｗから選ばれた元素を主成分とする導電性材料を用いる。そして、第２の導電層５１５の厚さは１００〜１０００ｎｍ、好ましくは２００〜５００ｎｍで形成しておけば良い。（図９（Ｃ））
【０１１０】
次に、第４のフォトマスクによりレジストマスク５１６、５１７、５１８、５１９を形成した。第４のフォトマスクは、ｐチャネル型ＴＦＴのゲート電極と、ゲート配線、ゲートバスラインを形成するためのものであった。ｎチャネル型ＴＦＴのゲート電極は後の工程で形成するため、第１の導電層の一部５２２と第３の導電層の一部５２３が半導体層５０５上で残るようにレジストマスク５１７を形成した。
【０１１１】
第１の導電層と第３の導電層はドライエッチング法により不要な部分を除去した。そして、ゲート電極５２０、５２１と、ゲート配線５２４、５２５と、ゲートバスライン５２６、５２７が形成された。
【０１１２】
ゲートバスラインは、第２の導電層５０９が第１の導電層５２６と第３の導電層５２７とで覆われたクラッド型の構造として形成された。第２の導電層はＡｌやＣｕを主成分とした低抵抗材料であり、配線抵抗を下げることができた。
【０１１３】
そして、レジストマスク５１６、５１７、５１８、５１９をそのまま残して、ｐチャネル型ＴＦＴが形成される半導体層５０４の一部に、ｐ型を付与する第３の不純物元素を添加するの工程を行った。ｐ型を付与する不純物元素としては、ボロン（Ｂ）、ガリウム（Ｇａ）等が知られているが、ここではボロン元素をその不純物元素として、ジボラン（Ｂ2 Ｈ6 ）を用いてイオンドープ法で添加した。ここでも加速電圧を８０ｋｅＶとして、２×１０20atoms/cm3 の濃度にボロン元素を添加した。そして、図９（Ｄ）に示すようにボロン元素が高濃度に添加された第３の不純物領域５５２、５５３が形成された。
【０１１４】
図９（Ｄ）で設けられたレジストマスクを除去した後、新たに第５のフォトマスクによりレジストマスク５２８、５２９、５３０を形成した。第５のフォトマスクはｎチャネル型ＴＦＴのゲート電極を形成するためのものであり、ドライエッチング法によりゲート電極５３１、５３２が形成された。このときゲート電極５３１、５３２は第２の不純物領域５１３、５１４の一部と重なるように形成された。（図９（Ｅ））
【０１１５】
そして、レジストマスク５２８、５２９、５３０を完全に除去した後、レジストマスク５３３、５３４、５３５を形成した。レジストマスク５３４はｎチャネル型ＴＦＴのゲート電極５３１、５３２と、第２の不純物領域の一部を覆う形で形成されるものであった。レジストマスク５３４は、ＬＤＤ領域のオフセット量を決めるものであった。
【０１１６】
そして、ｎ型を付与する第２の不純物元素を添加する工程を行った。そして、ソース領域となる第１の不純物領域５３７とドレイン領域となる第１の不純物領域５３６が形成された。ここでは、フォスフィンを用いたイオンドープ法で行った。この工程でも、ゲート絶縁膜５０６を通してその下の半導体層にリンを添加するために、加速電圧は８０ｋｅＶと高めに設定した。この領域のリンの濃度はｎ型を付与する第１の不純物元素を添加する工程と比較して高濃度であり、１×１０19〜１×１０21atoms/cm3 とするのが好ましく、ここでは１×１０20atoms/cm3 とした。（図１０（Ａ））
【０１１７】
そして、ゲート絶縁膜５０６、ゲート電極５２０、５２１、５３１、５３２、ゲート配線５２４、５２５、ゲートバスライン５２６、５２７の表面に第１の層間絶縁膜５３８、５５０を形成した。第１の層間絶縁膜５５０は窒化シリコン膜であり、５０ｎｍの厚さで形成された。また第１の層間絶縁膜５３８は酸化シリコン膜であり、９５０ｎｍの厚さに形成された。また、第１の層間絶縁膜５５０としてボロン元素を含む窒化珪素膜（ＳｉＢｘＮｙ）を用いて半導体装置の熱による特性劣化を防止する構成としてもよい。
【０１１８】
ここで形成された窒化シリコン膜から成る第１の層間絶縁膜５５０は次の熱処理の工程を行うために必要なものであった。これはゲート電極５２０、５２１、５３１、５３２、ゲート配線５２４、５２５、ゲートバスライン５２６、５２７の表面が酸化することを防ぐために効果的であった。
【０１１９】
熱処理の工程は、それぞれの濃度で添加されたｎ型またはｐ型を付与する不純物元素を活性化するために行う必要があった。この工程は、電気加熱炉を用いた熱アニール法や、前述のエキシマレーザーを用いたレーザーアニール法や、ハロゲンランプを用いたラピットサーマルアニール法（ＲＴＡ法）で行えば良い。しかし、レーザーアニール法は低い基板加熱温度で活性をすることができるが、ゲート電極の下にかくれる領域まで活性化させることは困難であった。従って、ここでは熱アニール法で活性化の工程を行った。加熱処理は、窒素雰囲気中において３００〜７００℃、好ましくは３５０〜５５０℃、ここでは４５０℃、２時間の処理を行った。
【０１２０】
第１の層間絶縁膜５３８、５５０はその後、第７のフォトマスクを用い、所定のレジストマスクを形成した後、エッチング処理によりそれぞれのＴＦＴのソース領域と、ドレイン領域に達するコンタクトホールが形成された。そして、ソース電極５３９、５４０とドレイン電極５４１を形成した。図示していないが、本実施例ではこの電極を、Ｔｉ膜を１００ｎｍ、Ｔｉを含むＡｌ膜３００ｎｍ、Ｔｉ膜１５０ｎｍをスパッタ法で連続して形成した３層構造の電極として用いた。
【０１２１】
以上の工程で、ＣＭＯＳ回路のｎチャネル型ＴＦＴにはチャネル形成領域５４５、第１の不純物領域５４８、５４９、第２の不純物領域５４６、５４７が形成された。ここで、第２の不純物領域は、ゲート電極と重なる領域（ＧＯＬＤ領域）５３６ａ、５４７ａと、ゲート電極と重ならない領域（ＬＤＤ領域）５４６ｂ、５４７ｂがそれぞれ形成された。そして、第１の不純物領域５４８はソース領域として、第１の不純物領域５４９はドレイン領域となった。
【０１２２】
一方、ｐチャネル型ＴＦＴは、チャネル形成領域５４２、第３の不純物領域５４３、５４４が形成された。そして、第３の不純物領域５４３はソース領域として、第３の不純物領域５４４はドレイン領域となった。（図１０（Ｂ））
【０１２３】
また、図１０（Ｃ）はインバータ回路の上面図を示し、ＴＦＴ部分のＡ−Ａ' 断面構造、ゲート配線部分のＢ−Ｂ'   断面構造，ゲートバスライン部分のＣ−Ｃ'   断面構造は、図１０（Ｂ）と対応している。本発明において、ゲート電極とゲート配線は、第１の導電層と第２の導電層とから形成され、ゲートバスラインは、第１の導電層と第２の導電層と第３の導電層とから形成されたクラッド構造を有している。
【０１２４】
図９と図１０では、ｎチャネル型ＴＦＴとｐチャネル型ＴＦＴとを相補的組み合わせて成るＣＭＯＳ回路を例にして示したが、ｎチャネル型ＴＦＴを用いたＮＭＯＳ回路や、液晶表示装置の画素マトリクス回路に本願発明を適用することもできる。
【０１２５】
〔実施例５〕  本実施例では、実施例４において半導体層５０４、５０５として用いる結晶質半導体膜を、触媒元素を用いた熱結晶化法により形成する例を示す。触媒元素を用いる場合、特開平７−１３０６５２号公報、特開平８−７８３２９号公報で開示された技術を用いることが望ましい。
【０１２６】
ここで、特開平７−１３０６５２号公報に開示されている技術を本願発明に適用する場合の例を図１１に示す。まず基板６０１に下地膜６０２を設け、その上に非晶質珪素膜（アモルファスシリコンとも呼ぶ）６０３を形成した。本実施例では、下地膜６０２の上層として酸化珪素膜を用い、下層として、ボロン元素を含む窒化珪素膜（ＳｉＢｘＮｙ）を用いて半導体装置の熱による特性劣化を防止した。なお、膜剥がれが生じないなら窒化珪素膜（ＳｉＢｘＮｙ）に接して非晶質珪素膜を形成してもよい。さらに、重量換算で１０ｐｐｍのニッケルを含む酢酸ニッケル塩溶液を塗布してニッケル含有層６０４を形成した。（図１１（Ａ））
【０１２７】
次に、５００℃、１時間の脱水素工程の後、５００〜６５０℃で４〜２４時間（本実施例では５５０℃、１４時間）の熱処理を行い、結晶質珪素膜６０５を形成した。こうして得られた結晶質珪素膜（ポリシリコンとも呼ぶ）６０５は非常に優れた結晶性を有した。（図１１（Ｂ））
【０１２８】
また、特開平８−７８３２９号公報で開示された技術は、触媒元素を選択的に添加することによって、非晶質半導体膜の選択的な結晶化を可能としたものである。同技術を本願発明に適用した場合について、図１２で説明する。
【０１２９】
まず、ガラス基板７０１に下地膜７０２を設け、その上に非晶質珪素膜７０３、酸化シリコン膜７０４を連続的に形成した。下地膜７０２の上層として酸化珪素膜を用い、下層として、ボロン元素を含む窒化珪素膜（ＳｉＢｘＮｙ）を用いて半導体装置の熱による特性劣化を防止した。なお、膜剥がれが生じないなら窒化珪素膜（ＳｉＢｘＮｙ）に接して非晶質珪素膜を形成してもよい。
【０１３０】
次に酸化シリコン膜７０４をパターニングして、選択的に開孔部７０５を形成し、その後、重量換算で１０ｐｐｍのニッケルを含む酢酸ニッケル塩溶液を塗布した。これにより、ニッケル含有層７０６が形成され、ニッケル含有層７０６は開孔部７０５の底部のみで非晶質珪素膜７０２と接触した。（図１２（Ａ））
【０１３１】
次に、５００〜６５０℃で４〜２４時間（本実施例では５８０℃、１４時間）の熱処理を行い、結晶質珪素膜７０７を形成した。この結晶化の過程では、ニッケルが接した非晶質珪素膜の部分が最初に結晶化し、そこから横方向へと結晶化が進行する。こうして形成された結晶質珪素膜７０７は棒状または針状の結晶が集合して成り、その各々の結晶は巨視的にはある特定の方向性をもって成長しているため、結晶性が揃っているという利点がある。
【０１３２】
尚、上記２つの技術において使用可能な触媒元素は、ニッケル（Ｎｉ）の以外にも、ゲルマニウム（Ｇｅ）、鉄（Ｆｅ）、パラジウム（Ｐｄ）、スズ（Ｓｎ）、鉛（Ｐｂ）、コバルト（Ｃｏ）、白金（Ｐｔ）、銅（Ｃｕ）、金（Ａｕ）、といった元素を用いても良い。
【０１３３】
以上のような技術を用いて結晶質半導体膜（結晶質珪素膜や結晶質シリコンゲルマニウム膜などを含む）を形成し、パターニングを行えば、ＴＦＴの半導体層を形成することができる。本実施例の技術を用いて、結晶質半導体膜から作製されたＴＦＴは、優れた特性が得られるが、そのため高い信頼性を要求されていた。しかしながら、本願発明の絶縁膜およびＴＦＴ構造を採用することで、本実施例の技術を最大限に生かしたＴＦＴを作製することが可能となった。
【０１３４】
［実施例６］  本実施例は、実施例４で用いられる半導体層５０４、５０５を形成する方法として、実施例５のように非晶質半導体膜を初期膜として前記触媒元素を用いて結晶質半導体膜を形成した後で、その触媒元素を結晶質半導体膜から除去する工程を行った例を示す。本実施例ではその方法として、特開平１０−１３５４６８号公報または特開平１０−１３５４６９号公報に記載された技術を用いた。
【０１３５】
同公報に記載された技術は、非晶質半導体膜の結晶化に用いた触媒元素を結晶化後にリンのゲッタリング作用を用いて除去する技術である。同技術を用いることで、結晶質半導体膜中の触媒元素の濃度を１×１０17atoms/cm3 以下、好ましくは１×１０16atoms/cm3 にまで低減することができる。
【０１３６】
本実施例の構成について図１３を用いて説明する。ここではコーニング社の１７３７基板に代表される無アルカリガラス基板を用いた。図１３（Ａ）では、実施例２で示した結晶化の技術を用いて、下地膜８０２、結晶質珪素膜８０３が形成された状態を示している。本実施例では、下地膜８０２の上層として窒化酸化珪素膜を用い、下層として、ボロン元素を含む窒化珪素膜（ＳｉＢｘＮｙ）を用いて半導体装置の熱による特性劣化を防止した。なお、膜剥がれが生じないなら窒化珪素膜（ＳｉＢｘＮｙ）に接して非晶質珪素膜を形成してもよい。そして、結晶質珪素膜８０３の表面にマスク用の酸化珪素膜８０４が１５０ｎｍの厚さに形成され、パターニングにより開孔部が設けられ、結晶質珪素膜を露出させた領域を設けてある。そして、リンを添加する工程を実施して、結晶質珪素膜にリンが添加された領域８０５が設けられた。
【０１３７】
この状態で、窒素雰囲気中で５５０〜８００℃、５〜２４時間（本実施例では６００℃、１２時間）の熱処理を行うと、結晶質珪素膜にリンが添加された領域８０５がゲッタリングサイトとして働き、結晶質珪素膜８０３に残存していた触媒元素はリンが添加された領域８０５に移動させることができた。
【０１３８】
そして、マスク用の酸化珪素膜８０４と、リンが添加された領域８０５とをエッチングして除去することにより、結晶化の工程で使用した触媒元素の濃度を１×１０17atoms/cm3 以下にまで低減された結晶質珪素膜を得ることができた。この結晶質珪素膜はそのまま実施例４で示した本願発明のＴＦＴの半導体層として使用することができた。
【０１３９】
［実施例７］  本実施例では、実施例４で示した本願発明のＴＦＴを作製する工程において、半導体層５０４、５０５とゲート絶縁膜５０６を形成する他の実施形態を示す。
【０１４０】
ここでは、少なくとも７００〜１１００℃程度の耐熱性を有する基板が必要であり、石英基板９００が用いられた。下地膜９０１の上層として酸化珪素膜を用い、下層として、ボロン元素を含む窒化珪素膜（ＳｉＢｘＮｙ）を用いて半導体装置の熱による特性劣化を防止した。なお、膜剥がれが生じないなら窒化珪素膜（ＳｉＢｘＮｙ）に接して非晶質珪素膜を形成してもよい。そして実施例５で示した技術を用い、結晶質半導体膜が形成され、これをＴＦＴの活性層にするために、島状にパターニングして半導体層９０２、９０３を形成した。そして、半導体層９０２、９０３を覆って、ゲート絶縁膜９０４を、酸化珪素を主成分とする膜で形成した。本実施例では、プラズマＣＶＤ法で窒化酸化珪素膜を７０ｎｍの厚さで形成した。（図１４（Ａ））
【０１４１】
そして、ハロゲン（代表的には塩素）と酸素を含む雰囲気中で熱処理を行った。本実施例では、９５０℃、３０分とした。尚、処理温度は７００〜１１００℃の範囲で選択すれば良く、処理時間も１０分から８時間の間で選択すれば良かった。（図１４（Ｂ））
【０１４２】
その結果、本実施例の条件では、半導体層９０２、９０３とゲート絶縁膜９０４との界面で熱酸化膜が形成され、ゲート絶縁膜９０７が形成された。
【０１４３】
以上の工程で作製されたゲート絶縁膜９０７は、絶縁耐圧が高く半導体層９０５、９０６とゲート絶縁膜９０７の界面は非常に良好なものであった。以降の工程は実施例４に従えばＴＦＴを作製できる。
【０１４４】
勿論、本実施例に実施例５や実施例６を組み合わせることは実施者が適宜決定すれば良い。
【０１４５】
［実施例８］  本実施例では、実施例４と異なる工程で結晶質珪素膜を作製する例を示す。具体的には実施例５で示したリンによるゲッタリング工程とは異なるゲッタリング工程について説明する。なお、基本的な工程は図９または図１０に従うものであるので、相違点のみに着目して説明する。
【０１４６】
まず、実施例５の工程に従って図１５（Ａ）の状態を得た。ただし、ＴＦＴの活性層となる結晶質珪素膜１００５の形成には実施例５に示した熱結晶化技術を用いている。
【０１４７】
次いで、基板１００１ごと３００℃に加熱した液相中（本実施例では硫酸溶液中）に浸し、結晶化に用いたニッケルを除去または低減する。本実施例では活性層をパターニングする前にゲッタリングを行うが、活性層をパターニングした後に行っても良い。また、硫酸と接触させる他の手段として、加熱した硫酸溶液を基板上に均一に滴下する方法を用いてもよい。
【０１４８】
本工程において、加熱した硫酸中でニッケルは溶解して溶け出し、表面近傍から容易に除去される。すると内部のニッケルは濃度の低い表面近傍に拡散してきてさらに多くのニッケルが溶けだす。この現象を繰り返して、結晶化に用いたニッケルを結晶質珪素膜から除去または低減する。このようにして、液相による触媒元素の低減処理を行うことで、結晶質珪素膜１１０６中の触媒元素の濃度を１×１０17atoms/cm3 以下、好ましくは１×１０16atoms/cm3 にまで低減することができる。（図１５（Ｂ））
【０１４９】
なお、硫酸溶液と結晶質半導体膜との接触性を高めるために、予め結晶質半導体膜の表面の自然酸化膜等をフッ酸を含むエッチャント等により除去して清浄化することが望ましい。こうすることでゲッタリング効率を高めることができる。
【０１５０】
また、本実施例ではニッケルを例にとって説明しているが、前述した他の触媒元素でも同様の現象によってゲッタリングされる。
【０１５１】
以上の工程を経て得られた結晶質珪素膜１００６を用いて、実施例５で説明したプロセスを用いれば、図１０に示したＴＦＴが得られる。
【０１５２】
なお、本実施例の構成は実施例４〜実施例７のいずれの構成とも自由に組み合わせることが可能である。
【０１５３】
［実施例９］  実施例１では、膜中にボロン元素を０．１〜５０atoms ％又は１〜５０atoms ％、望ましくは０．１〜１０atoms ％含有し、高い熱伝導性を有する絶縁膜（ＳｉＢｘＮｙ）をボトムゲート型ＴＦＴのゲート絶縁膜の一層として用いた例を示したが、本実施例では、本発明のボロン元素を含む窒化珪素膜（ＳｉＢｘＮｙ）を順スタガ型ＴＦＴに利用する絶縁膜に適用した例を図１６に示す。
【０１５４】
図１６に典型的な順スタガ型ＴＦＴを示した。まず、下地膜１１００が設けられた基板上にソース層及びドレイン層を形成する。次いで、ソース層及びドレイン層を覆う非晶質珪素膜を成膜し、レーザー光により結晶化させて半導体層１１０１を形成する。その後、絶縁膜を形成し、ゲート電極及び配線電極を形成して、順スタガ型ＴＦＴを形成した。本実施例において、下地膜１１００または絶縁膜１１０２にボロン元素を含む窒化珪素膜（ＳｉＢｘＮｙ）を適用した。
【０１５５】
このように、本発明はＴＦＴ構造に関係なく適用することができる。
【０１５６】
［実施例１０］  本実施例では、本願発明によって作製された液晶表示装置の例を図１７に示す。画素ＴＦＴ（画素スイッチング素子）の作製方法やセル組工程は公知の手段を用いれば良いので詳細な説明は省略する。
【０１５７】
図１７は、本実施例のアクティブマトリクス型液晶パネルの概略図である。図１７に示すようにアクティブマトリクス基板と対向基板とが対向し、これらの基板間に液晶が挟まれている。アクティブマトリクス基板はガラス基板１２００上に形成された画素マトリクス回路１２０１、走査線駆動回路１２０２、信号線駆動回路１２０３を有する。
【０１５８】
走査線駆動回路１２０２、信号線駆動回路１２０３はそれぞれ走査線１２３０、信号線１２４０によって画素マトリクス回路１２０１に接続されている。これら駆動回路１２０２、１２０３はＣＭＯＳ回路で主に構成されている。
【０１５９】
画素マトリクス回路１２０１の行ごとに走査線１２３０が形成され、列ごとに信号線１２４０が形成されている。走査線１２３０、信号線１２４０の交差部近傍には、画素ＴＦＴ１２１０が形成されている。画素ＴＦＴ１２１０のゲート電極は走査線１２３０に接続され、ソースは信号線１２４０に接続されている。更に、ドレインには画素電極１２６０、保持容量１２７０が接続されている。
【０１６０】
対向基板１２８０はガラス基板全面にＩＴＯ膜等の透明導電膜が形成されている。透明導電膜は画素マトリクス回路１２０１の画素電極１２６０に対する対向電極であり、画素電極、対向電極間に形成された電界によって液晶材料が駆動される。対向基板１２８０には必要であれば配向膜や、ブラックマトリクスや、カラーフィルタが形成されている。
【０１６１】
アクティブマトリクス基板側のガラス基板にはＦＰＣ１２３１を取り付ける面を利用してＩＣチップ１２３２、１２３３が取り付けられている。これらのＩＣチップ１２３２、１２３３はビデオ信号の処理回路、タイミングパルス発生回路、γ補正回路、メモリ回路、演算回路などの回路をシリコン基板上に形成して構成される。
【０１６２】
さらに、本実施例では液晶表示装置を例に挙げて説明しているが、アクティブマトリクス型の表示装置であればＥＬ（エレクトロルミネッセンス）表示装置やＥＣ（エレクトロクロミックス）表示装置に本願発明を適用することも可能であることは言うまでもない。
【０１６３】
また、本願発明を用いて作製できる液晶表示装置は透過型か反射型かは問わない。どちらを選択するのも実施者の自由である。この様に本願発明はあらゆるアクティブマトリクス型の電気光学装置（半導体装置）に対して適用することが可能である。
【０１６４】
なお、本実施例に示した半導体装置を作製するにあたって、実施例１〜実施例９のどの構成を採用しても良いし、各実施例を自由に組み合わせて用いることが可能である。
【０１６５】
〔実施例１１〕  本願発明は従来のＩＣ技術全般に適用することが可能である。即ち、現在市場に流通している全ての半導体回路に適用できる。例えば、ワンチップ上に集積化されたＲＩＳＣプロセッサ、ＡＳＩＣプロセッサ等のマイクロプロセッサに適用しても良いし、液晶用ドライバー回路（Ｄ／Ａコンバータ、γ補正回路、信号分割回路等）に代表される信号処理回路や携帯機器（携帯電話、ＰＨＳ、モバイルコンピュータ）用の高周波回路に適用しても良い。
【０１６６】
さらに、従来のＭＯＳＦＥＴ上に層間絶縁膜を形成し、その上に本願発明を用いて半導体回路を作製したような三次元構造の半導体装置を実現することも可能である。このように本願発明は現在ＬＳＩが用いられている全ての半導体装置に適用することが可能である。即ち、ＳＩＭＯＸ、Ｓｍａｒｔ−Ｃｕｔ（SOITEC社の登録商標）、ＥＬＴＲＡＮ（キャノン株式会社の登録商標）などのＳＯＩ構造（単結晶半導体薄膜を用いたＴＦＴ構造）に本願発明を適用してもよい。
【０１６７】
また、マイクロプロセッサ等の半導体回路は様々な電子機器に搭載されて中枢回路として機能する。代表的な電子機器としてはパーソナルコンピュータ、携帯型情報端末機器、その他あらゆる家電製品が挙げられる。また、車両（自動車や電車等）の制御用コンピュータなども挙げられる。本願発明はその様な半導体装置に対しても適用可能である。
【０１６８】
なお、本実施例に示した半導体装置を作製するにあたって、実施例１〜実施例９のどの構成を採用しても良いし、各実施例を自由に組み合わせて用いることが可能である。
【０１６９】
〔実施例１２〕
実施例１では、ＴＦＴの活性層として結晶質珪素膜を用いた例を示したが、本実施例では、活性層として非晶質珪素膜を用いた例を示す。
【０１７０】
本発明のボロンを含む絶縁膜は、活性層として結晶質珪素膜を用いたポリシリコンＴＦＴよりもむしろ、活性層として非晶質珪素膜を用いたアモルファスシリコンＴＦＴに適している。
【０１７１】
実施例１に従って、基板上にゲート電極を形成した。
【０１７２】
次いで、ゲート電極を覆ってゲート絶縁膜と非晶質珪素膜を連続的に成膜する。アモルファスシリコンＴＦＴの場合は、上記実施例１と同様にゲート絶縁膜を多層にしてもよいが、アモルファスシリコンからなる活性層にボロンが混入しても活性化せず導電型に影響しないため、本実施例ではボロンを添加した窒化珪素膜と非晶質珪素膜を同一チャンバーで連続的に成膜した。
【０１７３】
次いで、実施例１と同様にして非晶質半導体膜上にチャネル形成領域を保護する絶縁膜（後にチャネル保護膜となる）を形成した。なお、この絶縁膜も非晶質珪素膜と連続的に成膜してもよい。
【０１７４】
以降の工程は実施例１に従い図３（Ｃ）に示したようなボトムゲート型ＴＦＴを完成させた。
【０１７５】
本実施例では、ボトムゲート型ＴＦＴのゲート絶縁膜の一層として用いた例を示したが、絶縁膜であれば特に限定されず、例えば、下地膜、層間絶縁膜、マスク絶縁膜、チャネル保護膜、保護膜等に用いることができる。
【０１７６】
例えば、ゲート絶縁膜としてボロンを含む窒化珪素膜を用い、チャネル保護膜としてボロンを含む窒化珪素膜を用いてチャネル形成領域をボロンを含む窒化珪素膜で挟む構成とするとさらに効果的に放熱効果が得られる。また、ゲート絶縁膜としてボロンを含む窒化珪素膜を用い、チャネル保護膜としてボロンを含む酸化窒化珪素膜（ＳｉＮX ＢY ＯZ ：ただし、Ｘ、Ｙ、及びＺは、組成比を表す値であって、Ｘ＞０、Ｙ＞０、Ｚ＞０である。）を用いてもよい。また、ゲート絶縁膜として窒化珪素膜を用い、チャネル保護膜としてボロンを含む酸化窒化珪素膜（ＳｉＮX ＢY ＯZ ）を用いてもよい。
【０１７７】
また、一般的にアモルファスシリコンを用いたボトムゲート型ＴＦＴは、図１８に示したような構造を有している。このような構造においても本発明のボロンを含む窒化珪素膜を適用することができることは言うまでもない。
【０１７８】
図１８において、１３１０は基板、１３１１はゲート電極、１３１２はゲート絶縁膜、１３１３はアモルファスシリコンからなる半導体領域、１３１４はｐ型またはｎ型を付与する不純物元素（リンまたボロン等）がドーピングされた半導体領域、１３１５ａはソース電極、１３１５ｂはドレイン電極、１３１６は画素電極、１３１７は層間絶縁膜、１３１８はチャネル保護膜である。本発明は、図１８中に示した絶縁膜、例えばゲート絶縁膜１３１２、層間絶縁膜１３１７、チャネル保護膜１３１８に用いることができる。
【０１７９】
さらに、ゲート絶縁膜１３１２及びチャネル保護膜１３１８にボロンを含む窒化珪素膜を用いた場合、ボロンを含む窒化珪素膜によって半導体領域１３１３が挟まれるため効果的に放熱することができる。また、ボロンを含む窒化珪素膜に代えてボロンを含む酸化窒化珪素膜を用いることができる。
【０１８０】
なお、本実施例に示した半導体装置を作製するにあたって、実施例１〜実施例３のどの構成を採用しても良いし、各実施例１０、１１と自由に組み合わせて用いることが可能である。
【０１８１】
〔実施例１３〕
本願発明を実施して形成されたＣＭＯＳ回路や画素部は様々な電気光学装置（アクティブマトリクス型液晶ディスプレイ、アクティブマトリクス型ＥＬディスプレイ、アクティブマトリクス型ＥＣディスプレイ）に用いることができる。即ち、それら電気光学装置を表示部に組み込んだ電子機器全てに本願発明を実施できる。
【０１８２】
その様な電子機器としては、ビデオカメラ、デジタルカメラ、プロジェクター（リア型またはフロント型）、ヘッドマウントディスプレイ（ゴーグル型ディスプレイ）、カーナビゲーション、カーステレオ、パーソナルコンピュータ、携帯情報端末（モバイルコンピュータ、携帯電話または電子書籍等）などが挙げられる。それらの一例を図１９、図２０及び図２１に示す。
【０１８３】
図１９（Ａ）はパーソナルコンピュータであり、本体２００１、画像入力部２００２、表示部２００３、キーボード２００４等を含む。本発明を画像入力部２００２、表示部２００３やその他の信号制御回路に適用することができる。
【０１８４】
図１９（Ｂ）はビデオカメラであり、本体２１０１、表示部２１０２、音声入力部２１０３、操作スイッチ２１０４、バッテリー２１０５、受像部２１０６等を含む。本発明を表示部２１０２やその他の信号制御回路に適用することができる。
【０１８５】
図１９（Ｃ）はモバイルコンピュータ（モービルコンピュータ）であり、本体２２０１、カメラ部２２０２、受像部２２０３、操作スイッチ２２０４、表示部２２０５等を含む。本発明は表示部２２０５やその他の信号制御回路に適用できる。
【０１８６】
図１９（Ｄ）はゴーグル型ディスプレイであり、本体２３０１、表示部２３０２、アーム部２３０３等を含む。本発明は表示部２３０２やその他の信号制御回路に適用することができる。
【０１８７】
図１８（Ｅ）はプログラムを記録した記録媒体（以下、記録媒体と呼ぶ）を用いるプレーヤーであり、本体２４０１、表示部２４０２、スピーカ部２４０３、記録媒体２４０４、操作スイッチ２４０５等を含む。なお、このプレーヤーは記録媒体としてＤＶＤ（Ｄｉｇｔｉａｌ  Ｖｅｒｓａｔｉｌｅ  Ｄｉｓｃ）、ＣＤ等を用い、音楽鑑賞や映画鑑賞やゲームやインターネットを行うことができる。
本発明は表示部２４０２やその他の信号制御回路に適用することができる。
【０１８８】
図１９（Ｆ）はデジタルカメラであり、本体２５０１、表示部２５０２、接眼部２５０３、操作スイッチ２５０４、受像部（図示しない）等を含む。本願発明を表示部２５０２やその他の信号制御回路に適用することができる。
【０１８９】
図２０（Ａ）はフロント型プロジェクターであり、投射装置２６０１、スクリーン２６０２等を含む。本発明は投射装置２６０１の一部を構成する液晶表示装置２８０８やその他の信号制御回路に適用することができる。
【０１９０】
図２０（Ｂ）はリア型プロジェクターであり、本体２７０１、投射装置２７０２、ミラー２７０３、スクリーン２７０４等を含む。本発明は投射装置２７０２の一部を構成する液晶表示装置２８０８やその他の信号制御回路に適用することができる。
【０１９１】
なお、図２０（Ｃ）は、図２０（Ａ）及び図２０（Ｂ）中における投射装置２６０１、２７０２の構造の一例を示した図である。投射装置２６０１、２７０２は、光源光学系２８０１、ミラー２８０２、２８０４〜２８０６、ダイクロイックミラー２８０３、プリズム２８０７、液晶表示装置２８０８、位相差板２８０９、投射光学系２８１０で構成される。投射光学系２８１０は、投射レンズを含む光学系で構成される。本実施例は三板式の例を示したが、特に限定されず、例えば単板式であってもよい。また、図２０（Ｃ）中において矢印で示した光路に実施者が適宜、光学レンズや、偏光機能を有するフィルムや、位相差を調節するためのフィルム、ＩＲフィルム等の光学系を設けてもよい。
【０１９２】
また、図２０（Ｄ）は、図２０（Ｃ）中における光源光学系２８０１の構造の一例を示した図である。本実施例では、光源光学系２８０１は、リフレクター２８１１、光源２８１２、レンズアレイ２８１３、２８１４、偏光変換素子２８１５、集光レンズ２８１６で構成される。なお、図２０（Ｄ）に示した光源光学系は一例であって特に限定されない。例えば、光源光学系に実施者が適宜、光学レンズや、偏光機能を有するフィルムや、位相差を調節するフィルム、ＩＲフィルム等の光学系を設けてもよい。
【０１９３】
ただし、図２０に示したプロジェクターにおいては、透過型の電気光学装置を用いた場合を示しており、反射型の電気光学装置及びＥＬ表示装置での適用例は図示していない。
【０１９４】
図２１（Ａ）は携帯電話であり、本体２９０１、音声出力部２９０２、音声入力部２９０３、表示部２９０４、操作スイッチ２９０５、アンテナ２９０６等を含む。本願発明を音声出力部２９０２、音声入力部２９０３、表示部２９０４やその他の信号制御回路に適用することができる。
【０１９５】
図２１（Ｂ）は携帯書籍（電子書籍）であり、本体３００１、表示部３００２、３００３記憶媒体３００４、操作スイッチ３００５、アンテナ３００６等を含む。本発明は表示部３００２、３００３やその他の信号回路に適用することができる。
【０１９６】
図２１（Ｃ）はディスプレイであり、本体３１０１、支持台３１０２、表示部３１０３等を含む。本発明は表示部３１０３に適用することができる。本発明のディスプレイは特に大画面化した場合において有利であり、対角１０インチ以上（特に３０インチ以上）のディスプレイには有利である。
【０１９７】
以上の様に、本願発明の適用範囲は極めて広く、あらゆる分野の電子機器に適用することが可能である。
【０１９８】
なお、本実施例に示した半導体装置を作製するにあたって、実施例１〜実施例９及び実施例１２のどの構成を採用しても良いし、各実施例を自由に組み合わせて用いることが可能である。また、実施例１０、１１に示した電気光学装置や半導体回路をその様に組み合わせて用いても良い。
【０１９９】
〔実施例１４〕
本実施例では、本願発明を用いてＥＬ（エレクトロルミネッセンス）表示装置を作製した例について説明する。
【０２００】
図２２（Ａ）は本願発明を用いたＥＬ表示装置の上面図である。図２２（Ａ）において、４０１０は基板、４０１１は画素部、４０１２はソース側駆動回路、４０１３はゲート側駆動回路であり、それぞれの駆動回路は配線４０１４〜４０１６を経てＦＰＣ４０１７に至り、外部機器へと接続される。
【０２０１】
このとき、少なくとも画素部、好ましくは駆動回路及び画素部を囲むようにしてカバー材６０００、シーリング材（ハウジング材ともいう）７０００、密封材（第２のシーリング材）７００１が設けられている。
【０２０２】
また、図２２（Ｂ）は本実施例のＥＬ表示装置の断面構造であり、基板４０１０、下地膜４０２１の上に駆動回路用ＴＦＴ（但し、ここではｎチャネル型ＴＦＴとｐチャネル型ＴＦＴを組み合わせたＣＭＯＳ回路を図示している。）４０２２及び画素部用ＴＦＴ４０２３（但し、ここではＥＬ素子への電流を制御するＴＦＴだけ図示している。）が形成されている。これらのＴＦＴは公知の構造（トップゲート構造またはボトムゲート構造）を用いれば良い。
【０２０３】
本願発明は、駆動回路用ＴＦＴ４０２２、画素部用ＴＦＴ４０２３に際して用いることができる。
【０２０４】
本願発明を用いて駆動回路用ＴＦＴ４０２２、画素部用ＴＦＴ４０２３が完成したら、樹脂材料でなる層間絶縁膜（平坦化膜）４０２６の上に画素部用ＴＦＴ４０２３のドレインと電気的に接続する透明導電膜でなる画素電極４０２７を形成する。画素電極４０２７が透明導電膜である場合、画素部用ＴＦＴとしては、Ｐチャネル型ＴＦＴを用いることが好ましい。透明導電膜としては、酸化インジウムと酸化スズとの化合物（ＩＴＯと呼ばれる）または酸化インジウムと酸化亜鉛との化合物を用いることができる。そして、画素電極４０２７を形成したら、絶縁膜４０２８を形成し、画素電極４０２７上に開口部を形成する。
【０２０５】
次に、ＥＬ層４０２９を形成する。ＥＬ層４０２９は公知のＥＬ材料（正孔注入層、正孔輸送層、発光層、電子輸送層または電子注入層）を自由に組み合わせて積層構造または単層構造とすれば良い。どのような構造とするかは公知の技術を用いれば良い。また、ＥＬ材料には低分子系材料と高分子系（ポリマー系）材料がある。低分子系材料を用いる場合は蒸着法を用いるが、高分子系材料を用いる場合には、スピンコート法、印刷法またはインクジェット法等の簡易な方法を用いることが可能である。
【０２０６】
本実施例では、シャドーマスクを用いて蒸着法によりＥＬ層を形成する。シャドーマスクを用いて画素毎に波長の異なる発光が可能な発光層（赤色発光層、緑色発光層及び青色発光層）を形成することで、カラー表示が可能となる。その他にも、色変換層（ＣＣＭ）とカラーフィルターを組み合わせた方式、白色発光層とカラーフィルターを組み合わせた方式があるがいずれの方法を用いても良い。
勿論、単色発光のＥＬ表示装置とすることもできる。
【０２０７】
ＥＬ層４０２９を形成したら、その上に陰極４０３０を形成する。陰極４０３０とＥＬ層４０２９の界面に存在する水分や酸素は極力排除しておくことが望ましい。従って、真空中でＥＬ層４０２９と陰極４０３０を連続成膜するか、ＥＬ層４０２９を不活性雰囲気で形成し、大気解放しないで陰極４０３０を形成するといった工夫が必要である。本実施例ではマルチチャンバー方式（クラスターツール方式）の成膜装置を用いることで上述のような成膜を可能とする。
【０２０８】
なお、本実施例では陰極４０３０として、ＬｉＦ（フッ化リチウム）膜とＡｌ（アルミニウム）膜の積層構造を用いる。具体的にはＥＬ層４０２９上に蒸着法で１ｎｍ厚のＬｉＦ（フッ化リチウム）膜を形成し、その上に３００ｎｍ厚のアルミニウム膜を形成する。勿論、公知の陰極材料であるＭｇＡｇ電極を用いても良い。そして陰極４０３０は４０３１で示される領域において配線４０１６に接続される。配線４０１６は陰極４０３０に所定の電圧を与えるための電源供給線であり、導電性ペースト材料４０３２を介してＦＰＣ４０１７に接続される。
【０２０９】
４０３１に示された領域において陰極４０３０と配線４０１６とを電気的に接続するために、層間絶縁膜４０２６及び絶縁膜４０２８にコンタクトホールを形成する必要がある。これらは層間絶縁膜４０２６のエッチング時（画素電極用コンタクトホールの形成時）や絶縁膜４０２８のエッチング時（ＥＬ層形成前の開口部の形成時）に形成しておけば良い。また、絶縁膜４０２８をエッチングする際に、層間絶縁膜４０２６まで一括でエッチングしても良い。この場合、層間絶縁膜４０２６と絶縁膜４０２８が同じ樹脂材料であれば、コンタクトホールの形状を良好なものとすることができる。
【０２１０】
このようにして形成されたＥＬ素子の表面を覆って、パッシベーション膜６００３、充填材６００４、カバー材６０００が形成される。
【０２１１】
さらに、ＥＬ素子部を囲むようにして、カバー材７０００と基板４０１０の内側にシーリング材が設けられ、さらにシーリング材７０００の外側には密封材（第２のシーリング材）７００１が形成される。
【０２１２】
このとき、この充填材６００４は、カバー材６０００を接着するための接着剤としても機能する。充填材６００４としては、ＰＶＣ（ポリビニルクロライド）、エポキシ樹脂、シリコーン樹脂、ＰＶＢ（ポリビニルブチラル）またはＥＶＡ（エチレンビニルアセテート）を用いることができる。この充填材６００４の内部に乾燥剤を設けておくと、吸湿効果を保持できるので好ましい。
【０２１３】
また、充填材６００４の中にスペーサーを含有させてもよい。このとき、スペーサーをＢａＯなどからなる粒状物質とし、スペーサー自体に吸湿性をもたせてもよい。
【０２１４】
スペーサーを設けた場合、パッシベーション膜６００３はスペーサー圧を緩和することができる。また、パッシベーション膜とは別に、スペーサー圧を緩和する樹脂膜などを設けてもよい。
【０２１５】
また、カバー材６０００としては、ガラス板、アルミニウム板、ステンレス板、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、マイラーフィルム、ポリエステルフィルムまたはアクリルフィルムを用いることができる。なお、充填材６００４としてＰＶＢやＥＶＡを用いる場合、数十μｍのアルミニウムホイルをＰＶＦフィルムやマイラーフィルムで挟んだ構造のシートを用いることが好ましい。
【０２１６】
但し、ＥＬ素子からの発光方向（光の放射方向）によっては、カバー材６０００が透光性を有する必要がある。
【０２１７】
また、配線４０１６はシーリング材７０００および密封材７００１と基板４０１０との隙間を通ってＦＰＣ４０１７に電気的に接続される。なお、ここでは配線４０１６について説明したが、他の配線４０１４、４０１５も同様にしてシーリング材７０００および密封材７００１の下を通ってＦＰＣ４０１７に電気的に接続される。
【０２１８】
［実施例１５］
本実施例では、本願発明を用いて実施例１４とは異なる形態のＥＬ表示装置を作製した例について、図２３（Ａ）、図２３（Ｂ）を用いて説明する。図２３（Ａ）、図２３（Ｂ）と同じ番号のものは同じ部分を指しているので説明は省略する。
【０２１９】
図２３（Ａ）は本実施例のＥＬ表示装置の上面図であり、図２３（Ａ）をＡ- Ａ' で切断した断面図を図２３（Ｂ）に示す。
【０２２０】
実施例１４に従って、ＥＬ素子の表面を覆ってパッシベーション膜６００３までを形成する。
【０２２１】
さらに、ＥＬ素子を覆うようにして充填材６００４を設ける。この充填材６００４は、カバー材６０００を接着するための接着剤としても機能する。充填材６００４としては、ＰＶＣ（ポリビニルクロライド）、エポキシ樹脂、シリコーン樹脂、ＰＶＢ（ポリビニルブチラル）またはＥＶＡ（エチレンビニルアセテート）を用いることができる。この充填材６００４の内部に乾燥剤を設けておくと、吸湿効果を保持できるので好ましい。
【０２２２】
また、充填材６００４の中にスペーサーを含有させてもよい。このとき、スペーサーをＢａＯなどからなる粒状物質とし、スペーサー自体に吸湿性をもたせてもよい。
【０２２３】
スペーサーを設けた場合、パッシベーション膜６００３はスペーサー圧を緩和することができる。また、パッシベーション膜とは別に、スペーサー圧を緩和する樹脂膜などを設けてもよい。
【０２２４】
また、カバー材６０００としては、ガラス板、アルミニウム板、ステンレス板、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、マイラーフィルム、ポリエステルフィルムまたはアクリルフィルムを用いることができる。なお、充填材６００４としてＰＶＢやＥＶＡを用いる場合、数十μｍのアルミニウムホイルをＰＶＦフィルムやマイラーフィルムで挟んだ構造のシートを用いることが好ましい。
【０２２５】
但し、ＥＬ素子からの発光方向（光の放射方向）によっては、カバー材６０００が透光性を有する必要がある。
【０２２６】
次に、充填材６００４を用いてカバー材６０００を接着した後、充填材６００４の側面（露呈面）を覆うようにフレーム材６００１を取り付ける。フレーム材６００１はシーリング材（接着剤として機能する）６００２によって接着される。このとき、シーリング材６００２としては、光硬化性樹脂を用いるのが好ましいが、ＥＬ層の耐熱性が許せば熱硬化性樹脂を用いても良い。なお、シーリング材６００２はできるだけ水分や酸素を透過しない材料であることが望ましい。また、シーリング材６００２の内部に乾燥剤を添加してあっても良い。
【０２２７】
また、配線４０１６はシーリング材６００２と基板４０１０との隙間を通ってＦＰＣ４０１７に電気的に接続される。なお、ここでは配線４０１６について説明したが、他の配線４０１４、４０１５も同様にしてシーリング材６００２の下を通ってＦＰＣ４０１７に電気的に接続される。
【０２２８】
［実施例１６］
本実施例ではＥＬ表示装置の画素部のさらに詳細な断面構造を図２４に、上面構造を図２５（Ａ）に、回路図を図２５（Ｂ）に示す。図２５、図２５（Ａ）及び図２５（Ｂ）では共通の符号を用いるので互いに参照すれば良い。
【０２２９】
図２４において、基板３５０１上に設けられたスイッチング用ＴＦＴ３５０２は本願発明のＮＴＦＴを用いて形成される（実施例１〜１２参照）。本実施例ではダブルゲート構造としているが、構造及び作製プロセスに大きな違いはないので説明は省略する。但し、ダブルゲート構造とすることで実質的に二つのＴＦＴが直列された構造となり、オフ電流値を低減することができるという利点がある。なお、本実施例ではダブルゲート構造としているが、シングルゲート構造でも構わないし、トリプルゲート構造やそれ以上のゲート本数を持つマルチゲート構造でも構わない。また、本願発明のＰＴＦＴを用いて形成しても構わない。
【０２３０】
また、電流制御用ＴＦＴ３５０３は本願発明のＮＴＦＴを用いて形成される。このとき、スイッチング用ＴＦＴ３５０２のドレイン配線３５は配線３６によって電流制御用ＴＦＴのゲート電極３７に電気的に接続されている。また、３８で示される配線は、スイッチング用ＴＦＴ３５０２のゲート電極３９a 、３９b を電気的に接続するゲート配線である。
【０２３１】
このとき、電流制御用ＴＦＴ３５０３が本願発明の構造であることは非常に重要な意味を持つ。電流制御用ＴＦＴはＥＬ素子を流れる電流量を制御するための素子であるため、多くの電流が流れ、熱による劣化やホットキャリアによる劣化の危険性が高い素子でもある。そのため、電流制御用ＴＦＴのドレイン側に、ゲート絶縁膜を介してゲート電極に重なるようにＬＤＤ領域を設ける本願発明の構造は極めて有効である。
【０２３２】
また、本実施例では電流制御用ＴＦＴ３５０３をシングルゲート構造で図示しているが、複数のＴＦＴを直列につなげたマルチゲート構造としても良い。さらに、複数のＴＦＴを並列につなげて実質的にチャネル形成領域を複数に分割し、熱の放射を高い効率で行えるようにした構造としても良い。このような構造は熱による劣化対策として有効である。
【０２３３】
また、図２５（Ａ）に示すように、電流制御用ＴＦＴ３５０３のゲート電極３７となる配線は３５０４で示される領域で、電流制御用ＴＦＴ３５０３のドレイン配線４０と絶縁膜を介して重なる。このとき、３５０４で示される領域ではコンデンサが形成される。このコンデンサ３５０４は電流制御用ＴＦＴ３５０３のゲートにかかる電圧を保持するためのコンデンサとして機能する。なお、ドレイン配線４０は電流供給線（電源線）３５０６に接続され、常に一定の電圧が加えられている。
【０２３４】
スイッチング用ＴＦＴ３５０２及び電流制御用ＴＦＴ３５０３の上には第１パッシベーション膜４１が設けられ、その上に樹脂絶縁膜でなる平坦化膜４２が形成される。平坦化膜４２を用いてＴＦＴによる段差を平坦化することは非常に重要である。後に形成されるＥＬ層は非常に薄いため、段差が存在することによって発光不良を起こす場合がある。従って、ＥＬ層をできるだけ平坦面に形成しうるように画素電極を形成する前に平坦化しておくことが望ましい。
【０２３５】
また、４３は反射性の高い導電膜でなる画素電極（ＥＬ素子の陰極）であり、電流制御用ＴＦＴ３５０３のドレインに電気的に接続される。この場合においては、電流制御用ＴＦＴとしてｎチャネル型ＴＦＴを用いることが好ましい。画素電極４３としてはアルミニウム合金膜、銅合金膜または銀合金膜など低抵抗な導電膜またはそれらの積層膜を用いることが好ましい。勿論、他の導電膜との積層構造としても良い。
【０２３６】
また、絶縁膜（好ましくは樹脂）で形成されたバンク４４a 、４４b により形成された溝（画素に相当する）の中に発光層４５が形成される。なお、ここでは一画素しか図示していないが、Ｒ（赤）、Ｇ（緑）、Ｂ（青）の各色に対応した発光層を作り分けても良い。発光層とする有機ＥＬ材料としてはπ共役ポリマー系材料を用いる。代表的なポリマー系材料としては、ポリパラフェニレンビニレン（ＰＰＶ）系、ポリビニルカルバゾール（ＰＶＫ）系、ポリフルオレン系などが挙げられる。
【０２３７】
なお、ＰＰＶ系有機ＥＬ材料としては様々な型のものがあるが、例えば「H. Schenk,H.Becker,O.Gelsen,E.Kluge,W.Kreuder,and H.Spreitzer,"Polymers for Light Emitting Diodes",Euro Display,Proceedings,1999,p.33-37」や特開平１０−９２５７６号公報に記載されたような材料を用いれば良い。
【０２３８】
具体的な発光層としては、赤色に発光する発光層にはシアノポリフェニレンビニレン、緑色に発光する発光層にはポリフェニレンビニレン、青色に発光する発光層にはポリフェニレンビニレン若しくはポリアルキルフェニレンを用いれば良い。膜厚は３０〜１５０ｎｍ（好ましくは４０〜１００ｎｍ）とすれば良い。
【０２３９】
但し、以上の例は発光層として用いることのできる有機ＥＬ材料の一例であって、これに限定する必要はまったくない。発光層、電荷輸送層または電荷注入層を自由に組み合わせてＥＬ層（発光及びそのためのキャリアの移動を行わせるための層）を形成すれば良い。
【０２４０】
例えば、本実施例ではポリマー系材料を発光層として用いる例を示したが、低分子系有機ＥＬ材料を用いても良い。また、電荷輸送層や電荷注入層として炭化珪素等の無機材料を用いることも可能である。これらの有機ＥＬ材料や無機材料は公知の材料を用いることができる。
【０２４１】
本実施例では発光層４５の上にＰＥＤＯＴ（ポリチオフェン）またはＰＡｎｉ（ポリアニリン）でなる正孔注入層４６を設けた積層構造のＥＬ層としている。
そして、正孔注入層４６の上には透明導電膜でなる陽極４７が設けられる。本実施例の場合、発光層４５で生成された光は上面側に向かって（ＴＦＴの上方に向かって）放射されるため、陽極は透光性でなければならない。透明導電膜としては酸化インジウムと酸化スズとの化合物や酸化インジウムと酸化亜鉛との化合物を用いることができるが、耐熱性の低い発光層や正孔注入層を形成した後で形成するため、可能な限り低温で成膜できるものが好ましい。
【０２４２】
陽極４７まで形成された時点でＥＬ素子３５０５が完成する。なお、ここでいうＥＬ素子３５０５は、画素電極（陰極）４３、発光層４５、正孔注入層４６及び陽極４７で形成されたコンデンサを指す。図２５（Ａ）に示すように画素電極４３は画素の面積にほぼ一致するため、画素全体がＥＬ素子として機能する。従って、発光の利用効率が非常に高く、明るい画像表示が可能となる。
【０２４３】
ところで、本実施例では、陽極４７の上にさらに第２パッシベーション膜４８を設けている。第２パッシベーション膜４８としては窒化珪素膜または窒化酸化珪素膜が好ましい。この目的は、外部とＥＬ素子とを遮断することであり、有機ＥＬ材料の酸化による劣化を防ぐ意味と、有機ＥＬ材料からの脱ガスを抑える意味との両方を併せ持つ。これによりＥＬ表示装置の信頼性が高められる。
【０２４４】
以上のように本願発明のＥＬ表示パネルは図２４のような構造の画素からなる画素部を有し、オフ電流値の十分に低いスイッチング用ＴＦＴと、ホットキャリア注入に強い電流制御用ＴＦＴとを有する。従って、高い信頼性を有し、且つ、良好な画像表示が可能なＥＬ表示パネルが得られる。
【０２４５】
なお、本実施例の構成は、実施例１〜１２構成と自由に組み合わせて実施することが可能である。また、実施例１３の電子機器の表示部として本実施例のＥＬ表示パネルを用いることは有効である。
【０２４６】
〔実施例１７〕
本実施例では、実施例１６に示した画素部において、ＥＬ素子３５０５の構造を反転させた構造について説明する。説明には図２６を用いる。なお、図２４の構造と異なる点はＥＬ素子の部分と電流制御用ＴＦＴだけであるので、その他の説明は省略することとする。
【０２４７】
図２６において、電流制御用ＴＦＴ３５０３は本願発明のＰＴＦＴを用いて形成される。作製プロセスは実施例１〜１２を参照すれば良い。
【０２４８】
本実施例では、画素電極（陽極）５０として透明導電膜を用いる。具体的には酸化インジウムと酸化亜鉛との化合物でなる導電膜を用いる。勿論、酸化インジウムと酸化スズとの化合物でなる導電膜を用いても良い。
【０２４９】
そして、絶縁膜でなるバンク５１a 、５１b が形成された後、溶液塗布によりポリビニルカルバゾールでなる発光層５２が形成される。その上にはカリウムアセチルアセトネート（ａｃａｃＫと表記される）でなる電子注入層５３、アルミニウム合金でなる陰極５４が形成される。この場合、陰極５４がパッシベーション膜としても機能する。こうしてＥＬ素子３７０１が形成される。
【０２５０】
本実施例の場合、発光層５２で発生した光は、矢印で示されるようにＴＦＴが形成された基板の方に向かって放射される。
【０２５１】
なお、本実施例の構成は、実施例１〜１２の構成と自由に組み合わせて実施することが可能である。また、実施例１３の電子機器の表示部として本実施例のＥＬ表示パネルを用いることは有効である。
【０２５２】
〔実施例１８〕
本実施例では、図２５（Ｂ）に示した回路図とは異なる構造の画素とした場合の例について図２７（Ａ）〜（Ｃ）に示す。なお、本実施例において、３８０１はスイッチング用ＴＦＴ３８０２のソース配線、３８０３はスイッチング用ＴＦＴ３８０２のゲート配線、３８０４は電流制御用ＴＦＴ、３８０５はコンデンサ、３８０６、３８０８は電流供給線、３８０７はＥＬ素子とする。
【０２５３】
図２７（Ａ）は、二つの画素間で電流供給線３８０６を共通とした場合の例である。即ち、二つの画素が電流供給線３８０６を中心に線対称となるように形成されている点に特徴がある。この場合、電源供給線の本数を減らすことができるため、画素部をさらに高精細化することができる。
【０２５４】
また、図２７（Ｂ）は、電流供給線３８０８をゲート配線３８０３と平行に設けた場合の例である。なお、図２７（Ｂ）では電流供給線３８０８とゲート配線３８０３とが重ならないように設けた構造となっているが、両者が異なる層に形成される配線であれば、絶縁膜を介して重なるように設けることもできる。この場合、電源供給線３８０８とゲート配線３８０３とで専有面積を共有させることができるため、画素部をさらに高精細化することができる。
【０２５５】
また、図２７（Ｃ）は、図２７（Ｂ）の構造と同様に電流供給線３８０８をゲート配線３８０３と平行に設け、さらに、二つの画素を電流供給線３８０８を中心に線対称となるように形成する点に特徴がある。また、電流供給線３８０８をゲート配線３８０３のいずれか一方と重なるように設けることも有効である。この場合、電源供給線の本数を減らすことができるため、画素部をさらに高精細化することができる。
【０２５６】
なお、本実施例の構成は、実施例１〜１２、１４または１５の構成と自由に組み合わせて実施することが可能である。また、実施例１３の電子機器の表示部として本実施例の画素構造を有するＥＬ表示パネルを用いることは有効である。
【０２５７】
［実施例１９］
実施例１６に示した図２５（Ａ）、図２５（Ｂ）では電流制御用ＴＦＴ３５０３のゲートにかかる電圧を保持するためにコンデンサ３５０４を設ける構造としているが、コンデンサ３５０４を省略することも可能である。実施例１６の場合、電流制御用ＴＦＴ３５０３として実施例１〜１２に示すような本願発明のＮＴＦＴを用いているため、ゲート絶縁膜を介してゲート電極に重なるように設けられたＬＤＤ領域を有している。この重なり合った領域には一般的にゲート容量と呼ばれる寄生容量が形成されるが、本実施例ではこの寄生容量をコンデンサ３５０４の代わりとして積極的に用いる点に特徴がある。
【０２５８】
この寄生容量のキャパシタンスは、上記ゲート電極とＬＤＤ領域とが重なり合った面積によって変化するため、その重なり合った領域に含まれるＬＤＤ領域の長さによって決まる。
【０２５９】
また、実施例１８に示した図２７（Ａ）〜（Ｃ）の構造においても同様に、コンデンサ３８０５を省略することは可能である。
【０２６０】
なお、本実施例の構成は、実施例１〜１２、１４〜１８の構成と自由に組み合わせて実施することが可能である。また、実施例１４の電子機器の表示部として本実施例の画素構造を有するＥＬ表示装置を用いることは有効である。
【０２６１】
【発明の効果】
以上のように、本発明の窒化珪素を主成分とする膜は、ボロン元素を０．１〜５０atoms ％又は１〜５０atoms ％、望ましくは０．１〜１０atoms ％含有しているため高い熱伝導性を有しており、半導体装置の熱による特性劣化を防止する効果を有している。さらに、本発明の窒化珪素を主成分とする膜はナトリウム等の可動イオンに対してブロッキング効果を有するので、基板等からこれらのイオンが半導体装置中、特にチャネル形成領域に侵入することを防止する効果も有している。
【０２６２】
本発明を用いることで、ＴＦＴで作製されたＣＭＯＳ回路を含む半導体装置、また、具体的には液晶表示装置の画素マトリクス回路や、その周辺に設けられる駆動回路の信頼性を高めることができた。延いては、ＴＦＴを回路に含む半導体回路や上記液晶表示装置を部品として組み込んだ電子機器の信頼性も向上した。
【図面の簡単な説明】
【図１】  実施例１のＴＦＴの作製工程の説明図である。
【図２】  実施例１のＴＦＴの作製工程の説明図である。
【図３】  実施例１のＴＦＴの作製工程の説明図である。
【図４】  実施例２のＴＦＴの作製工程の説明図である。
【図５】  実施例２のＴＦＴの作製工程の説明図である。
【図６】  実施例２のＴＦＴの作製工程の説明図である。
【図７】  実施例３のＣＭＯＳ回路の上面図及び断面図の説明図である。
【図８】  実施例３の画素マトリクス回路の上面図及び断面図の説明図である。
【図９】  実施例４のＴＦＴの作製工程の説明図である。
【図１０】  実施例４のＴＦＴの作製工程の説明図及び上面図である。
【図１１】  実施例５の結晶化工程の説明図であり、基板断面図である。
【図１２】  実施例５の結晶化工程の説明図であり、基板断面図である。
【図１３】  実施例６のゲッタリング工程の説明図であり、基板断面図である。
【図１４】  実施例７のゲッタリング工程の説明図であり、基板断面図である。
【図１５】  実施例８のゲッタリング工程の説明図であり、基板断面図である。
【図１６】  実施例９の説明図であり、基板断面図である。
【図１７】  アクティブマトリクス基板の構成を示す図である。
【図１８】  ボトムゲート型ＴＦＴの断面構造の説明図である。
【図１９】  電子機器の説明図である。
【図２０】  電子機器の説明図である。
【図２１】  電子機器の説明図である。
【図２２】  ＥＬ表示装置の上面図及び断面図である。
【図２３】  ＥＬ表示装置の上面図及び断面図である。
【図２４】  ＥＬ表示装置の画素部の断面図である。
【図２５】  ＥＬ表示装置の画素部の上面図及び断面図である。
【図２６】  ＥＬ表示装置の画素部の断面図である。
【図２７】  ＥＬ表示装置の画素部の回路図である。
【図１】
0004597295.tif 000002
【図２】
0004597295.tif 000003
【図３】
0004597295.tif 000004
【図４】
0004597295.tif 000005
【図５】
0004597295.tif 000006
【図６】
0004597295.tif 000007
【図７】
0004597295.tif 000008
【図８】
0004597295.tif 000009
【図９】
0004597295.tif 000010
【図１０】
0004597295.tif 000011
【図１１】
0004597295.tif 000012
【図１２】
0004597295.tif 000013
【図１３】
0004597295.tif 000014
【図１４】
0004597295.tif 000015
【図１５】
0004597295.tif 000016
【図１６】
0004597295.tif 000017
【図１７】
0004597295.tif 000018
【図１８】
0004597295.tif 000019
【図１９】
0004597295.tif 000020
【図２０】
0004597295.tif 000021
【図２１】
0004597295.tif 000022
【図２２】
0004597295.tif 000023
【図２３】
0004597295.tif 000024
【図２４】
0004597295.tif 000025
【図２５】
0004597295.tif 000026
【図２６】
0004597295.tif 000027
【図２７】
0004597295.tif 000028